(57)【要約】【課題】  加硫物とする際の転がり抵抗性能、ブレーキ性能及び耐摩耗性が良好である、変性共役ジエン系重合体組成物及びその製造方法を提供する。【解決手段】  変性共役ジエン系重合体１００質量部に対して、シリカ系無機充填剤２０〜３００質量部と、液状ポリマー０．５〜１００質量部とを含有する変性共役ジエン系重合体組成物。【選択図】なし【特許請求の範囲】
【請求項１】
変性共役ジエン系重合体１００質量部に対して、シリカ系無機充填剤２０〜３００質量部と、液状ポリマー０．５〜１００質量部とを含有する変性共役ジエン系重合体組成物。
【請求項２】
天然ゴム、ハイシスポリブタジエンゴム、及びポリイソプレンからなる群から選ばれる少なくとも１種をさらに含有する請求項１に記載の変性共役ジエン系重合体組成物。
【請求項３】
前記変性共役ジエン系重合体が、下記式（Ａ）又は（Ｂ）で表される変性共役ジエン系重合体である、請求項１又は２に記載の変性共役ジエン系重合体組成物。
【化１】
2018048234.tif 000039
（式（Ａ）中、Ｒ21〜Ｒ24は、各々独立して、炭素数１〜２０のアルキル基又は炭素数６〜２０のアリール基を表し、Ｒ25及びＲ26は、各々独立して、炭素数１〜２０のアルキレン基を表し、Ｒ27は、水素原子、炭化水素で置換されたシリル基、炭素数１〜２０のアルキル基、又は炭素数６〜２０のアリール基を表す。ａ及びｃは、各々独立して、１又は２の整数を表し、ｂ及びｄは、各々独立して、０又は１の整数を表し、（ａ＋ｂ）及び（ｃ＋ｄ）は、各々独立して、２以下の整数を表す。（Ｐｏｌｙｍ）は、共役ジエン化合物を重合、又は共役ジエン化合物と芳香族ビニル化合物とを共重合することで得られる共役ジエン系重合体鎖を表し、少なくともその一つの末端が、下記一般式（４）〜（７）で表される官能基、又は式（６）の位置異性体を有する。複数存在する場合のＲ21、及びＲ23、並びに複数存在する（Ｐｏｌｙｍ）は、各々独立している。）；
【化２】
2018048234.tif 000040
（式（Ｂ）中、Ｒ28〜Ｒ33は、各々独立して、炭素数１〜２０のアルキル基又は炭素数６〜２０のアリール基を表し、Ｒ34、Ｒ35及びＲ36は、各々独立して、炭素数１〜２０のアルキレン基を表し、ａ、ｃ、及びｅは、各々独立して、１又は２の整数を表し、ｂ、ｄ、及びｆは、各々独立して、０又は１の整数を表し、（ａ＋ｂ）、（ｃ＋ｄ）、及び（ｅ＋ｆ）は、各々独立して、２以下の整数を表す。（Ｐｏｌｙｍ）は、共役ジエン化合物を重合、又は共役ジエン化合物と芳香族ビニル化合物とを共重合することで得られる共役ジエン系重合体鎖を表し、少なくともその一つの末端が、下記一般式（４）〜（７）で表される官能基、又は式（６）の位置異性体を有する。複数存在する場合のＲ28、Ｒ30、及びＲ32、並びに複数存在する（Ｐｏｌｙｍ）は、各々独立している。）
【化３】
2018048234.tif 000041
（式（４）中、Ｒ10及びＲ11は、各々独立して、炭素数１〜１２のアルキル基、炭素数３〜１４のシクロアルキル基、及び炭素数６〜２０のアラルキル基からなる群より選択される少なくとも１種を表す。Ｒ10及びＲ11は、結合して隣接した窒素原子とともに環状構造を形成していてもよく、その場合のＲ10及びＲ11は、炭素数５〜１２の炭化水素基を表し、その一部分に不飽和結合又は分岐構造を有していてもよい。）
【化４】
2018048234.tif 000042
（式（５）中、Ｒ12及びＲ13は、各々独立して、炭素数１〜１２のアルキル基、炭素数３〜１４のシクロアルキル基、及び炭素数６〜２０のアラルキル基からなる群より選択される少なくとも１種を表す。Ｒ12及びＲ13は、結合して隣接した窒素原子とともに環状構造を形成していてもよく、その場合のＲ12及びＲ13は、炭素数５〜１２の炭化水素基を表し、その一部分に不飽和結合又は分岐構造を有していてもよい。Ｒ14は、炭素数１〜２０のアルキレン基、又は炭素数４〜２０の共役ジエン系重合体に基づく二価の基を表す。）
【化５】
2018048234.tif 000043
（式（６）中、Ｒ15及びＲ16は、各々独立して、炭素数１〜１２のアルキル基、炭素数３〜１４のシクロアルキル基、及び炭素数６〜２０のアリール基からなる群より選択される少なくとも１種を表す。Ｒ15及びＲ16は、結合して隣接した窒素原子とともに環状構造を形成していてもよく、その場合のＲ15及びＲ16は、炭素数５〜１２のアルキレン基を表し、その一部分に分岐構造を有していてもよい。）
【化６】
2018048234.tif 000044
（式（７）中、Ｒ17は、炭素数が２〜１０の炭化水素基を表し、その一部分に不飽和結合又は分岐構造を有していてもよい。Ｒ18は、炭素数１〜１２のアルキル基を表し、その一部分に分岐構造を有していてもよい。）
【請求項４】
前記変性共役ジエン系重合体１００質量部に対して、カーボンブラック０．５〜１００質量部を更に含有する、請求項１〜３のいずれか一項に記載の変性共役ジエン系重合体組成物。
【請求項５】
分子内に少なくとも１つの窒素原子を有する有機リチウム化合物を重合開始剤として用い、共役ジエン化合物を重合、又は共役ジエン化合物と芳香族ビニル化合物とを共重合して共役ジエン系重合体を得る重合工程と、
前記共役ジエン系重合体と、１分子中にシリル基に結合したアルコキシ基を４つ以上と３級アミノ基とを有する変性剤と、を反応させて、変性率が８０質量％以上となるように変性させて変性共役ジエン系重合体を得る変性工程と、
前記変性共役ジエン系重合体を含有するゴム成分と、第一シリカと、前記第一シリカよりも平均一次粒子径が２ｎｍ以上小さい第二シリカと、及び液状ポリマーを混合する混合工程とを含み、
前記変性共役ジエン系重合体は、１１０℃で測定されるムーニー緩和率（ＭＳＲ）が０．４５以下である、変性共役ジエン系重合体組成物の製造方法。
【請求項６】
前記変性剤が、下記化学式（１）〜（３）で表される化合物からなる群から選ばれる少なくとも一種を含む、請求項５に記載の変性共役ジエン系重合体組成物の製造方法。
【化７】
2018048234.tif 000045
（式（１）中、Ｒ1〜Ｒ4は、各々独立して、炭素数１〜２０のアルキル基又は炭素数６〜２０のアリール基を表し、Ｒ5は、炭素数１〜１０のアルキレン基を表し、Ｒ6は、炭素数１〜２０のアルキレン基を表し、ｍは、１又は２の整数を表し、ｎは、２又は３の整数を表し、（ｍ＋ｎ）は４以上の整数である。複数存在する場合のＲ1〜Ｒ4は、各々独立している。）
【化８】
2018048234.tif 000046
（式（２）中、Ｒ1〜Ｒ6は、各々独立して、炭素数１〜２０のアルキル基又は炭素数６〜２０のアリール基を表し、Ｒ7〜Ｒ9は、各々独立して、炭素数１〜２０のアルキレン基を表し、ｍ、ｎ、及びｌは、各々独立して、１〜３の整数を表し、（ｍ＋ｎ＋ｌ）は４以上の整数である。複数存在する場合のＲ1〜Ｒ6は、各々独立している。）
【化９】
2018048234.tif 000047
（式（３）中、Ｒ1〜Ｒ4は、各々独立して、炭素数１〜２０のアルキル基又は炭素数６〜２０のアリール基を表し、Ｒ5及びＲ6は、各々独立して、炭素数１〜２０のアルキレン基を表し、ｍ及びｎは、各々独立して、１〜３の整数であり、（ｍ＋ｎ）は、４以上の整数を表し、Ｒ7は、炭素数１〜２０のアルキル基又は炭素数６〜２０のアリール基、又は炭化水素基で置換されたシリル基を表す。複数存在する場合のＲ1〜Ｒ4は、各々独立している。）
【請求項７】
前記変性剤が、前記式（１）で表されｍが２である変性剤、及び前記式（２）で表されｎ、ｍ、及びｌが全て３である変性剤からなる群から選ばれる少なくとも一種を含む請求項６に記載の変性共役ジエン系重合体組成物の製造方法。
【請求項８】
前記混合工程は、前記ゴム成分、第一シリカ、第二シリカ、及び液状ポリブタジエン含む混練物と、加硫剤及び/又は加硫促進剤とを混練する工程を含む、請求項５〜７のいずれか一項に記載の変性共役ジエン系重合体組成物の製造方法。
【請求項９】
請求項１〜４のいずれか一項に記載の変性共役ジエン系重合体組成物を含む、タイヤ。
【発明の詳細な説明】
【技術分野】
【０００１】
本発明は、変性共役ジエン系重合体組成物及びタイヤに関する。
【背景技術】
【０００２】
近年、自動車に対する低燃費化の要求の高まりに伴い、転がり抵抗が低いタイヤが求められており、地面と直接接するタイヤトレッドに用いられるゴム材料として、転がり抵抗性のゴム材料が求められている。一方で、タイヤトレッドに用いられるゴム材料は、タイヤの用途によって、湿潤路面でのブレーキ性能（ブレーキ性能）、乾燥路面での操縦安定性（ドライハンドリング性）、凍った路面でのグリップ性能（アイスグリップ性）、耐摩耗性等が優れることが要求される。
【０００３】
このような要求に応えるゴム材料として、ゴム材料に用いる補強性充填剤としてシリカを用いたゴム組成物がある。また、シリカの表面と相互作用する官能基を有するジエン系ゴムを用いたゴム組成物も開発されており、そのジエン系ゴムは、シリカの表面との親和性が高いことに起因して、ゴム組成物中でのシリカの分散性が良好であることや、優れた転がり抵抗性を得られるという利点を有している。
【０００４】
例えば、特許文献１には、特定構造のアルコキシシリル系化合物にて変性した共役ジエン系重合体によって、低発熱性とブレーキ性能及び転がり抵抗、耐摩耗性を向上することが開示されている。
【先行技術文献】
【特許文献】
【０００５】
【特許文献１】国際公開２０１１−１２９４２５号パンフレット
【発明の概要】
【発明が解決しようとする課題】
【０００６】
実際のタイヤトレッドでは、目的に応じて複数の共役ジエン系重合体がブレンドして用いられており、上記特許文献１に記載の共役ジエン系重合体も、目的に応じて複数の共役ジエン系重合体をブレンドしたものが、転がり抵抗性とブレーキ性能、その他性能の向上を目的として用いられている。しかしながら、昨今、さらなる低発熱性向上が求められているため、上記特許文献１に記載の共役ジエン系重合体では、加硫物としたときの転がり抵抗性が十分であるとは言えない。
【０００７】
本発明は、上記に鑑みてなされたものであって、転がり抵抗性、ブレーキ性能及び耐摩耗性が良好である、変性共役ジエン系重合体組成物を提供することを目的とする。
【課題を解決するための手段】
【０００８】
本発明者らは、上記従来技術の課題を解決するために鋭意研究検討した結果、変性共役ジエン系重合体、シリカ系無機充填剤、及び液状ポリマーを特定の配合比で含む組成物が、加硫物としたときのブレーキ性能、転がり抵抗性及び耐摩耗性に優れることを見出し、本発明を完成させるに至った。
すなわち、本発明は以下のとおりである。
【０００９】
［１］
変性共役ジエン系重合体１００質量部に対して、シリカ系無機充填剤２０〜３００質量部と、液状ポリマー０．５〜１００質量部とを含有する変性共役ジエン系重合体組成物。
［２］
天然ゴム、ハイシスポリブタジエンゴム、及びポリイソプレンからなる群から選ばれる少なくとも１種をさらに含有する［１］に記載の変性共役ジエン系重合体組成物。
［３］
前記変性共役ジエン系重合体が、下記式（Ａ）又は（Ｂ）で表される変性共役ジエン系重合体である、［１］又は［２］に記載の変性共役ジエン系重合体組成物。
【化１】
2018048234.tif 000002
（式（Ａ）中、Ｒ21〜Ｒ24は、各々独立して、炭素数１〜２０のアルキル基又は炭素数６〜２０のアリール基を表し、Ｒ25及びＲ26は、各々独立して、炭素数１〜２０のアルキレン基を表し、Ｒ27は、水素原子、炭化水素で置換されたシリル基、炭素数１〜２０のアルキル基、又は炭素数６〜２０のアリール基を表す。ａ及びｃは、各々独立して、１又は２の整数を表し、ｂ及びｄは、各々独立して、０又は１の整数を表し、（ａ＋ｂ）及び（ｃ＋ｄ）は、各々独立して、２以下の整数を表す。（Ｐｏｌｙｍ）は、共役ジエン化合物を重合、又は共役ジエン化合物と芳香族ビニル化合物とを共重合することで得られる共役ジエン系重合体鎖を表し、少なくともその一つの末端が、下記一般式（４）〜（７）で表される官能基、又は式（６）の位置異性体を有する。複数存在する場合のＲ21、及びＲ23、並びに複数存在する（Ｐｏｌｙｍ）は、各々独立している。）；
【化２】
2018048234.tif 000003
（式（Ｂ）中、Ｒ28〜Ｒ33は、各々独立して、炭素数１〜２０のアルキル基又は炭素数６〜２０のアリール基を表し、Ｒ34、Ｒ35及びＲ36は、各々独立して、炭素数１〜２０のアルキレン基を表し、ａ、ｃ、及びｅは、各々独立して、１又は２の整数を表し、ｂ、ｄ、及びｆは、各々独立して、０又は１の整数を表し、（ａ＋ｂ）、（ｃ＋ｄ）、及び（ｅ＋ｆ）は、各々独立して、２以下の整数を表す。（Ｐｏｌｙｍ）は、共役ジエン化合物を重合、又は共役ジエン化合物と芳香族ビニル化合物とを共重合することで得られる共役ジエン系重合体鎖を表し、少なくともその一つの末端が、下記一般式（４）〜（７）で表される官能基、又は式（６）の位置異性体を有する。複数存在する場合のＲ28、Ｒ30、及びＲ32、並びに複数存在する（Ｐｏｌｙｍ）は、各々独立している。）
【化３】
2018048234.tif 000004
（式（４）中、Ｒ10及びＲ11は、各々独立して、炭素数１〜１２のアルキル基、炭素数３〜１４のシクロアルキル基、及び炭素数６〜２０のアラルキル基からなる群より選択される少なくとも１種を表す。Ｒ10及びＲ11は、結合して隣接した窒素原子とともに環状構造を形成していてもよく、その場合のＲ10及びＲ11は、炭素数５〜１２の炭化水素基を表し、その一部分に不飽和結合又は分岐構造を有していてもよい。）
【化４】
2018048234.tif 000005
（式（５）中、Ｒ12及びＲ13は、各々独立して、炭素数１〜１２のアルキル基、炭素数３〜１４のシクロアルキル基、及び炭素数６〜２０のアラルキル基からなる群より選択される少なくとも１種を表す。Ｒ12及びＲ13は、結合して隣接した窒素原子とともに環状構造を形成していてもよく、その場合のＲ12及びＲ13は、炭素数５〜１２の炭化水素基を表し、その一部分に不飽和結合又は分岐構造を有していてもよい。Ｒ14は、炭素数１〜２０のアルキレン基、又は炭素数４〜２０の共役ジエン系重合体に基づく二価の基を表す。）
【化５】
2018048234.tif 000006
（式（６）中、Ｒ15及びＲ16は、各々独立して、炭素数１〜１２のアルキル基、炭素数３〜１４のシクロアルキル基、及び炭素数６〜２０のアリール基からなる群より選択される少なくとも１種を表す。Ｒ15及びＲ16は、結合して隣接した窒素原子とともに環状構造を形成していてもよく、その場合のＲ15及びＲ16は、炭素数５〜１２のアルキレン基を表し、その一部分に分岐構造を有していてもよい。）
【化６】
2018048234.tif 000007
（式（７）中、Ｒ17は、炭素数が２〜１０の炭化水素基を表し、その一部分に不飽和結合又は分岐構造を有していてもよい。Ｒ18は、炭素数１〜１２のアルキル基を表し、その一部分に分岐構造を有していてもよい。）
［４］
前記変性共役ジエン系重合体１００質量部に対して、カーボンブラック０．５〜１００質量部を更に含有する、［１］〜［３］のいずれかに記載の変性共役ジエン系重合体組成物。
［５］
分子内に少なくとも１つの窒素原子を有する有機リチウム化合物を重合開始剤として用い、共役ジエン化合物を重合、又は共役ジエン化合物と芳香族ビニル化合物とを共重合して共役ジエン系重合体を得る重合工程と、
前記共役ジエン系重合体と、１分子中にシリル基に結合したアルコキシ基を４つ以上と３級アミノ基とを有する変性剤と、を反応させて、変性率が８０質量％以上となるように変性させて変性共役ジエン系重合体を得る変性工程と、
前記変性共役ジエン系重合体を含有するゴム成分と、第一シリカと、前記第一シリカよりも平均一次粒子径が２ｎｍ以上小さい第二シリカと、及び液状ポリマーを混合する混合工程とを含み、
前記変性共役ジエン系重合体は、１１０℃で測定されるムーニー緩和率（ＭＳＲ）が０．４５以下である、変性共役ジエン系重合体組成物の製造方法。
［６］
前記変性剤が、下記化学式（１）〜（３）で表される化合物からなる群から選ばれる少なくとも一種を含む、［５］に記載の変性共役ジエン系重合体組成物の製造方法。
【化７】
2018048234.tif 000008
（式（１）中、Ｒ1〜Ｒ4は、各々独立して、炭素数１〜２０のアルキル基又は炭素数６〜２０のアリール基を表し、Ｒ5は、炭素数１〜１０のアルキレン基を表し、Ｒ6は、炭素数１〜２０のアルキレン基を表し、ｍは、１又は２の整数を表し、ｎは、２又は３の整数を表し、（ｍ＋ｎ）は４以上の整数である。複数存在する場合のＲ1〜Ｒ4は、各々独立している。）
【化８】
2018048234.tif 000009
（式（２）中、Ｒ1〜Ｒ6は、各々独立して、炭素数１〜２０のアルキル基又は炭素数６〜２０のアリール基を表し、Ｒ7〜Ｒ9は、各々独立して、炭素数１〜２０のアルキレン基を表し、ｍ、ｎ、及びｌは、各々独立して、１〜３の整数を表し、（ｍ＋ｎ＋ｌ）は４以上の整数である。複数存在する場合のＲ1〜Ｒ6は、各々独立している。）
【化９】
2018048234.tif 000010
（式（３）中、Ｒ1〜Ｒ4は、各々独立して、炭素数１〜２０のアルキル基又は炭素数６〜２０のアリール基を表し、Ｒ5及びＲ6は、各々独立して、炭素数１〜２０のアルキレン基を表し、ｍ及びｎは、各々独立して、１〜３の整数であり、（ｍ＋ｎ）は、４以上の整数を表し、Ｒ7は、炭素数１〜２０のアルキル基又は炭素数６〜２０のアリール基、又は炭化水素基で置換されたシリル基を表す。複数存在する場合のＲ1〜Ｒ4は、各々独立している。）
［７］
前記変性剤が、前記式（１）で表されｍが２である変性剤、及び前記式（２）で表されｎ、ｍ、及びｌが全て３である変性剤からなる群から選ばれる少なくとも一種を含む［６］に記載の変性共役ジエン系重合体組成物の製造方法。
［８］
前記混合工程は、前記ゴム成分、第一シリカ、第二シリカ、及び液状ポリブタジエン含む混練物と、加硫剤及び/又は加硫促進剤とを混練する工程を含む、［５］〜［７］のいずれかに記載の変性共役ジエン系重合体組成物の製造方法。
［９］
［１］〜［４］のいずれかに記載の変性共役ジエン系重合体組成物を含む、タイヤ。
【発明の効果】
【００１０】
本発明の変性共役ジエン系重合体組成物は、加硫物としたときのブレーキ性能、転がり抵抗性及び耐摩耗性能に優れる。
【発明を実施するための形態】
【００１１】
以下、本発明を実施するための形態（以下、「本実施形態」という。）について詳細に説明する。以下の本実施形態は、本発明を説明するための例示であり、本発明を以下の内容に限定する趣旨ではない。本発明は、その要旨の範囲内で適宜に変形して実施できる。
【００１２】
本実施形態の変性共役ジエン系重合体組成物は、変性共役ジエン系重合体１００質量部に対して、シリカ系無機充填剤２０〜３００質量部と、液状ポリマー０．５〜１００質量部とを含有する変性共役ジエン系重合体組成物である。
後述するように、本実施形態の共役ジエン系重合体組成物が、ゴム成分として、本実施形態における変性共役ジエン系重合体以外のゴム状重合体含む場合、上記変性共役ジエン系重合体１００質量部とは、本実施形態における変性共役ジエン系重合体と、本実施形態における変性共役ジエン系重合体以外のゴム状重合体との総量１００質量部を意味する。
【００１３】
〔変性共役ジエン系重合体〕
変性共役ジエン系重合体は、少なくとも共役ジエン化合物を含む重合体であり、アミノ基ならびに、窒素原子とアルコキシシランを含む官能基又は窒素原子とエポキシ基を含む官能基を有するのが好ましい。変性共役ジエン系重合体中に含有されるアミノ基ならびに、窒素原子とアルコキシシランを含む官能基又は窒素原子とエポキシ基を含む官能基は、後述する方法にて導入することができる。
【００１４】
本実施形態における変性共役ジエン系重合体のガラス転移温度は、共役ジエン系重合体中のスチレン量とビニル量を制御することにより調整でき、これらの量を増やすとガラス転移温度が上がり、減らすとガラス転移温度が下がる傾向にある。
【００１５】
機械的特性の観点から、変性共役ジエン系重合体の変性率は、好ましくは７５質量％以上、より好ましくは７８質量％以上、さらに好ましくは８０質量％以上、よりさらに好ましくは８５質量％以上、さらにより好ましくは８８質量％以上、特に好ましくは９０質量％以上である。ここで、変性共役ジエン系重合体の変性率とは、特定官能基を有する重合体（例えば、重合開始末端に窒素原子を有する重合体及び／又は後述する式（１）又は（２）で表される変性剤により変性されている変性共役ジエン系重合体）の割合を意味する。
変性率は、官能基含有の変性成分と非変性成分を分離できるクロマトグラフィーによって測定することができる。このクロマトグラフィーを用いた方法としては、特定官能基を吸着するシリカ等の極性物質を充填剤としたゲル浸透クロマトグラフィー用のカラムを使用し、非吸着成分の内部標準を比較に用いて定量する方法が挙げられる。より具体的には、変性率は、試料及び低分子量内部標準ポリスチレンを含む試料溶液を用いてポリスチレン系ゲルカラムで測定したクロマトグラムと、シリカ系カラムで測定したクロマトグラムとの差分から求められるシリカカラムへの吸着量から測定することができる。さらに具体的には、変性率は、実施例に記載の方法により測定することができる。
【００１６】
変性率は、変性剤の添加量及び反応方法によって制御することができ、例えば、重合開始剤として後述する分子内に少なくとも１つ窒素原子を有する有機リチウム化合物を用いて重合する。
【００１７】
本実施形態における変性共役ジエン系重合体は、性能と加工特性とのバランスの観点から、第一の数平均分子量（Ｍｎ）が２００，０００以上２，０００，０００以下であることが好ましく、２５０，０００以上１，５００，０００以下であることがより好ましく、３００，０００以上１，０００，０００以下であることがさらに好ましい。第一の数平均分子量が２００，０００以上であることで、加硫物としたときの強度を一層向上させることができる傾向にあり、２，０００，０００以下であることで、加工性を一層向上させることができる傾向にある。また、本実施形態の変性共役ジエン系重合体は、性能と加工性のバランスの観点から、第一の重量平均分子量が４００，０００以上４，０００，０００以下であることが好ましく、５００，０００以上３，０００，０００以下であることがより好ましく、６００，０００以上２，０００，０００以下であることがさらに好ましい。
【００１８】
本実施形態における変性共役ジエン系重合体の、第一の数平均分子量（Ｍｎ）に対する第一の重量平均分子量（Ｍｗ）（Ｍｗ／Ｍｎ）は、加硫物の物性の観点から、好ましくは１．００以上３．５０以下であり、より好ましくは１．４０以上３．５０以下であり、さらに好ましくは１．５０以上３．４０以下であり、さらにより好ましくは１．６０以上２．７０以下であり、特に好ましくは１．７０以上２．５０以下である。また、第一の数平均分子量（Ｍｎ）が２００，０００以上２，０００，０００以下であり、且つ、（Ｍｗ／Ｍｎ）が１．４０以上３．５０以下であることがより好ましい。
また、（Ｍｗ／Ｍｎ）は、加硫物の物性に加え、加工性のバランスの観点から１．５０以上であることが好ましい。
なお、第一の数平均分子量（Ｍｎ）及び第一の重量平均分子量（Ｍｗ）は、最も分子量の大きいピークを「第一」とする。
【００１９】
本実施形態における変性共役ジエン系重合体は、機械的特性の観点から、下記式（Ａ）又は（Ｂ）で表される、変性共役ジエン系重合体であることが好ましい。
【００２０】
【化１０】
2018048234.tif 000011
【００２１】
式（Ａ）中、Ｒ21〜Ｒ24は、各々独立して、炭素数１〜２０のアルキル基又は炭素数６〜２０のアリール基を示し、Ｒ25及びＲ26は、各々独立して、炭素数１〜２０のアルキレン基を示し、Ｒ27は、水素原子、炭化水素で置換されたシリル基、炭素数１〜２０のアルキル基、又は炭素数６〜２０のアリール基を示す。ａ及びｃは、各々独立して、１又は２の整数を示し、ｂ及びｄは、各々独立して、０又は１の整数を示し、（ａ＋ｂ）及び（ｃ＋ｄ）は、各々独立して、２以下の整数を示し、（Ｐｏｌｙｍ）は、共役ジエン化合物、又は共役ジエン化合物と芳香族ビニル化合物とを重合又は共重合することで得られる共役ジエン系重合体を示し、少なくともその一つの末端が、下記一般式（４）〜（７）のいずれかで表される官能基、又は式（６）の位置異性体を示す。複数存在する場合のＲ21及びＲ23、並びに複数存在する（Ｐｏｌｙｍ）は、各々独立している。変性共役ジエン系重合体が有し得る星形高分子構造としては、例えば、式（Ａ）で表される変性共役ジエン系重合体において、Ｒ25と結合しているＳｉ原子を分岐点として、その分岐点が、線状分子鎖（腕）であるＲ25、（ＯＲ21）3-a-b、Ｒ22b、及び（Ｐｏｌｙｍ）aと結合している構造が挙げられる。
【００２２】
【化１１】
2018048234.tif 000012
【００２３】
式（Ｂ）中、Ｒ28〜Ｒ33は、各々独立して、炭素数１〜２０のアルキル基又は炭素数６〜２０のアリール基を示し、Ｒ34〜Ｒ36は、各々独立して、炭素数１〜２０のアルキレン基を示す。ａ、ｃ、及びｅは、各々独立して、１又は２の整数を示し、ｂ、ｄ、及びｆは、各々独立して、０又は１の整数を示し、（ａ＋ｂ）、（ｃ＋ｄ）、及び（ｅ＋ｆ）は、各々独立して、２以下の整数を示し、（Ｐｏｌｙｍ）は、共役ジエン化合物、又は共役ジエン化合物と芳香族ビニル化合物とを重合又は共重合することで得られる共役ジエン系重合体を示し、少なくともその一つの末端が、下記一般式（４）〜（７）のいずれかで表される官能基、又は式（６）の位置異性体を示す。複数存在する場合のＲ28、Ｒ30、及びＲ32、並びに複数存在する（Ｐｏｌｙｍ）は、各々独立している。変性共役ジエン系重合体が有し得る星形高分子構造としては、例えば、式（Ｂ）で表される変性共役ジエン系重合体において、Ｒ34と結合しているＳｉ原子を分岐点として、その分岐点が、線状分子鎖（腕）であるＲ34、（ＯＲ28）3-a-b、Ｒ29b、及び（Ｐｏｌｙｍ）aと結合している構造が挙げられる。
【００２４】
【化１２】
2018048234.tif 000013
【００２５】
式（４）中、Ｒ10及びＲ11は、各々独立して、炭素数１〜１２のアルキル基、炭素数３〜１４のシクロアルキル基、及び炭素数６〜２０のアラルキル基からなる群より選ばれる少なくとも１種を示す。Ｒ10及びＲ11は、結合して隣接した窒素原子とともに環状構造を形成していてもよく、その場合のＲ10及びＲ11は、炭素数５〜１２のアルキル基を示し、その一部分に不飽和結合又は分岐構造を有していてもよい。
【００２６】
【化１３】
2018048234.tif 000014
【００２７】
式（５）中、Ｒ12及びＲ13は、各々独立して、炭素数１〜１２のアルキル基、炭素数３〜１４のシクロアルキル基、及び炭素数６〜２０のアラルキル基からなる群より選ばれる少なくとも１種を示す。Ｒ12及びＲ13は、結合して隣接した窒素原子とともに環状構造を形成していてもよく、その場合のＲ12及びＲ13は、炭素数５〜１２のアルキル基を示し、その一部分に不飽和結合又は分岐構造を有していてもよい。Ｒ14は、炭素数１〜２０のアルキレン基、又は炭素数１〜２０の共役ジエン系重合体を示す。
【００２８】
【化１４】
2018048234.tif 000015
【００２９】
式（６）中、Ｒ15及びＲ16は、各々独立して、炭素数１〜１２のアルキル基、炭素数３〜１４のシクロアルキル基、及び炭素数６〜２０のアリール基からなる群より選ばれる少なくとも１種を示す。Ｒ15及びＲ16は、結合して隣接した窒素原子とともに環状構造を形成していてもよく、その場合のＲ15及びＲ16は、炭素数５〜１２のアルキル基を示し、その一部分に分岐構造を有していてもよい。
【００３０】
【化１５】
2018048234.tif 000016
【００３１】
式（７）中、Ｒ17は、窒素原子とともに環状構造を形成し、合計の炭素数が２〜１２のアルキル基を示し、その一部分に不飽和結合又は分岐構造を有していてもよい。Ｒ18は、炭素数１〜１２のアルキル基を示し、その一部分に分岐構造を有していてもよい。
【００３２】
式（Ａ）において、Ｒ21〜Ｒ24は、各々独立して、炭素数１〜８のアルキル基を示すことが好ましく、炭素数１〜４のアルキル基を示すことがより好ましい。Ｒ25及びＲ26は、各々独立して、炭素数１〜８のアルキレン基を示すことが好ましく、炭素数２〜４のアルキレン基を示すことがより好ましい。Ｒ27は、水素原子、又は炭素数０〜６のアルキル基を示すことが好ましく、水素原子を示すことがより好ましい。Ｒ21〜Ｒ24が示すものとしては、以下に限定されないが、例えば、メチル基、エチル基、プロピル基、ブチル基、及びイソブチル基が挙げられ、好ましくはメチル基、及びエチル基である。また、Ｒ25及びＲ26が示すものとしては、例えば、メチレン基、エチレン基、プロピレン基、ブチレン基、及びペンチレン基が挙げられ、好ましくはエチレン基、プロピレン基、及びブチレン基である。Ｒ27が示すものとしては、例えば、水素原子、メチル基、エチル基、プロピル基、ブチル基、及びイソブチル基が挙げられ、好ましくは水素原子、メチル基、及びエチル基である。
【００３３】
式（Ａ）において、（Ｐｏｌｙｍ）の数平均分子量は、特に制限されないが、２５０，０００以上１，５００，０００以下であることが好ましく、３５０，０００以上９００，０００以下であることがより好ましい。
【００３４】
式（Ｂ）において、Ｒ28〜Ｒ33は、各々独立して、炭素数１〜８のアルキル基を示すことが好ましく、炭素数１〜４のアルキル基を示すことがより好ましい。Ｒ34〜Ｒ36は、各々独立して、炭素数１〜８のアルキレン基を示すことが好ましく、炭素数２〜４のアルキレン基を示すことがより好ましい。また、Ｒ28〜Ｒ33が示すものとしては、例えば、メチル基、エチル基、プロピル基、ブチル基、及びイソブチル基が挙げられ、好ましくはメチル基、及びエチル基である。また、Ｒ34〜Ｒ36が示すものとしては、例えば、メチレン基、エチレン基、プロピレン基、ブチレン基、及びペンチレン基が挙げられ、好ましくはエチレン基、プロピレン基、及びブチレン基である。
【００３５】
式（Ｂ）において、（Ｐｏｌｙｍ）の数平均分子量は、特に制限されないが、２５０，０００以上１，５００，０００以下であることが好ましく、３５０，０００以上９００，０００以下であることがより好ましい。
【００３６】
式（４）において、Ｒ10及びＲ11がアルキル基を示す場合には、Ｒ10及びＲ11は、炭素数１〜６のアルキル基を示すことが好ましい。Ｒ10及びＲ11がシクロアルキル基を示す場合には、Ｒ10及びＲ11は、炭素数５〜７のシクロアルキル基を示すことが好ましい。Ｒ10及びＲ11アラルキル基を示す場合には、Ｒ10及びＲ11は、炭素数６〜８のアラルキル基を示すことが好ましい。Ｒ10及びＲ11が、結合して隣接した窒素原子とともに環状構造を形成している場合には、Ｒ10及びＲ11は、炭素数５〜７のアルキル基を示すことが好ましい。また、Ｒ10及びＲ11が示すものとしては、以下に限定されないが、例えば、メチル基、エチル基、プロピル基、ブチル基、及びイソブチル基が挙げられ、好ましくはブチル基、及びイソブチル基である。Ｒ10及びＲ11が結合して隣接した窒素原子とともに環状構造を形成している場合には、Ｒ10及びＲ11が示すものとしては、以下に限定されないが、例えば、メチレン基、エチレン基、プロピレン基、ブチレン基、ペンチレン基、及びへキシレン基が挙げられ、好ましくは、ブチレン基、ペンチレン基、及びへキシレン基である。
【００３７】
式（５）において、Ｒ12及びＲ13が結合して隣接した窒素原子とともに環状構造を形成している場合には、Ｒ12及びＲ13は、炭素数１〜８のアルキル基を示すことが好ましい。また、Ｒ12及びＲ13が示すものとしては、以下に限定されないが、例えば、メチル基、エチル基、プロピル基、ブチル基、及びイソブチル基が挙げられ、好ましくは、ブチル基、及びイソブチル基である。Ｒ12及びＲ13が結合して隣接した窒素原子とともに環状構造を形成している場合には、Ｒ12及びＲ13が示すものとしては、以下に限定されないが、例えば、メチレン基、エチレン基、プロピレン基、ブチレン基、ペンチレン基、及びへキシレン基が挙げられ、好ましくは、ブチレン基、ペンチレン基、及びへキシレン基である。
【００３８】
式（５）において、Ｒ14は、炭素数１〜８のアルキレン基を示すことが好ましい。また、Ｒ14が示すものとしては、以下に限定されないが、例えば、メチレン基、エチレン基、プロピレン基、ブチレン基、ペンチレン基、及びへキシレン基が挙げられ、好ましくは、エチレン基、プロピレン基、及びブチレン基である。
【００３９】
式（６）において、Ｒ15及びＲ16が示すものとしては、以下に限定されないが、例えば、メチル基、エチル基、プロピル基、ブチル基、及びイソブチル基が挙げられ、好ましくは、メチル基、及びエチル基である。
【００４０】
式（７）において、Ｒ17は、合計の炭素数４〜６のアルキル基を示すことが好ましい。Ｒ18は、炭素数１〜４のアルキル基を示すことが好ましい。また、Ｒ17が示すものとしては、以下に限定されないが、例えば、ブチレン基、ペンチレン基、及びへキシレン基が挙げられ、好ましくは、ペンチレン基、及びへキシレン基である。Ｒ18が示すものとしては、以下に限定されないが、例えば、メチル基、エチル基、プロピル基、ブチル基、及びイソブチル基が挙げられ、好ましくは、メチル基、及びエチル基である。
【００４１】
〔変性共役ジエン系重合体の製造方法〕
変性共役ジエン系重合体の製造方法としては、特に限定されないが、分子内に少なくとも１つ窒素原子を有する有機リチウム化合物を重合開始剤として用いて、少なくとも共役ジエン化合物を重合し、共役ジエン系重合体を得る重合工程と、
該共役ジエン系重合体を、１分子中に窒素原子とシリル基に結合したアルコキシ基又は窒素原子とエポキシ基を含む官能基を有する変性剤により、変性させる変性工程と、
を有する、製造方法によって得ることが好ましい。
変性共役ジエン系重合体を構成する共役ジエン系重合体としては、例えば、単一の共役ジエン化合物の単独重合体、異なる種類の共役ジエン化合物の共重合体、又は共役ジエン化合物と芳香族ビニル化合物との共重合体が挙げられる。
【００４２】
〔重合工程〕
本実施形態における重合工程は、分子内に少なくとも１つ窒素原子を有する有機リチウム化合物の存在下、少なくとも共役ジエン化合物を重合し、共役ジエン系重合体を得る工程である。共役ジエン系重合体は、炭化水素溶媒中で、少なくとも共役ジエン化合物を重合するか、或いは共役ジエン化合物と芳香族ビニル化合物とを共重合することによって得られる。共役ジエン系重合体は、分子内に少なくとも１つ窒素原子を有する有機リチウム化合物を重合開始剤とし、連続重合法を用いたアニオン重合反応により成長させて得ることが好ましい。特に、共役ジエン系重合体は、リビングアニオン重合による成長反応によって得られる活性末端を有する重合体であることがより好ましい。これにより、高変性率の変性共役ジエン系重合体を得ることができる。
【００４３】
＜共役ジエン化合物＞
共役ジエン化合物としては、重合可能な単量体であれば以下に限定されないが、例えば、１，３−ブタジエン、イソプレン、２，３−ジメチル−１，３−ブタジエン、１，３−ペンタジエン、３−メチル−１，３−ペンタジエン、１，３−ヘプタジエン、及び１，３−ヘキサジエンが挙げられる。これらの中でも、工業的入手の容易さの観点から、１，３−ブタジエン、及びイソプレンが好ましい。これらは１種を単独で用いても、２種以上を併用してもよい。
【００４４】
＜芳香族ビニル化合物＞
芳香族ビニル化合物としては、共役ジエン化合物と共重合可能な単量体であれば以下に限定されないが、例えば、スチレン、ｐ−メチルスチレン、α−メチルスチレン、ビニルエチルベンゼン、ビニルキシレン、ビニルナフタレン、及びジフェニルエチレンが挙げられる。これらの中でも、工業的入手の容易さの観点から、スチレンが好ましい。これらは１種を単独で用いても、２種以上を併用してもよい。
【００４５】
＜重合開始剤＞
重合開始剤としては、分子内に少なくとも１つ窒素原子を有する有機リチウム化合物、又は、分子内に少なくとも１つ窒素原子を有する化合物及び有機リチウム化合物を含む重合開始剤系、を用いることができる。重合開始剤系は、分子内に少なくとも１つ窒素原子を有する有機リチウム化合物を、予め所定の反応器で調製しておいてもよいし、後述する重合又は共重合を行うための反応器中に供給し、重合又は共重合と同時、もしくはその前に、分子内に少なくとも１つ窒素原子を有する化合物と有機リチウムとを反応させてもよい。これにより変性共役ジエン系重合体は、アミノ基を有する変性共役ジエン系重合体となる。分子内に少なくとも１つ窒素原子を有する化合物としては、下記一般式（２４）〜（２６）及び式（２６）の位置異性体のいずれかで表される化合物を用いることができる。
【００４６】
【化１６】
2018048234.tif 000017
【００４７】
式（２４）中、Ｒ10及びＲ11は、各々独立して、炭素数１〜１２のアルキル基、炭素数３〜１４のシクロアルキル基、及び炭素数６〜２０のアラルキル基からなる群より選ばれる少なくとも１種を示す。Ｒ10及びＲ11は、結合して隣接した窒素原子とともに環状構造を形成していてもよく、その場合のＲ10及びＲ11は、炭素数５〜１２のアルキル基を示し、その一部分に不飽和結合又は分岐構造を有していてもよい。
【００４８】
【化１７】
2018048234.tif 000018
【００４９】
式（２５）中、Ｒ12及びＲ13は、各々独立して、炭素数１〜１２のアルキル基、炭素数３〜１４のシクロアルキル基、及び炭素数６〜２０のアラルキル基からなる群より選ばれる少なくとも１種を示す。Ｒ12及びＲ13は、結合して隣接した窒素原子とともに環状構造を形成していてもよく、その場合のＲ12及びＲ13は、炭素数５〜１２のアルキル基を示し、その一部分に不飽和結合又は分岐構造を有していてもよい。Ｒ14は、炭素数１〜２０のアルキレン基、又は炭素数１〜２０の共役ジエン系重合体を示す。Ｘは、水素原子、Ｃｌ原子、Ｂｒ原子、又はＩ原子を示す。
【００５０】
【化１８】
2018048234.tif 000019
【００５１】
式（２６）中、Ｒ15及びＲ16は、各々独立して、炭素数１〜１２のアルキル基、炭素数３〜１４のシクロアルキル基、及び炭素数６〜２０のアリール基からなる群より選ばれる少なくとも１種を示す。Ｒ15及びＲ16は、結合して隣接した窒素原子とともに環状構造を形成していてもよく、その場合のＲ15及びＲ16は、炭素数５〜１２のアルキル基を示し、その一部分に分岐構造を有していてもよい。式（２６）は、メチル基をｏ位に有するが、かかるメチル基はｍ位、ｐ位に置換していてもよい。
【００５２】
式（２４）において、Ｒ10及びＲ11が示すものとしては、以下に限定されないが、例えば、メチル基、エチル基、プロピル基、ブチル基、オクチル基、シクロプロピル基、シクロヘキシル基、３−フェニル−１−プロピル基、イソブチル基、デシル基、ヘプチル基、及びフェニル基が挙げられる。式（２４）で表される化合物としては、以下に限定されないが、例えば、ジメチルアミン、ジエチルアミン、ジブチルアミン、ジプロピルアミン、ジへプチルアミン、ジへキシルアミン、ジオクチルアミン、ジ−２−エチルへキシルアミン、ジデシルアミン、エチルプロピルアミン、エチルブチルアミン、エチルベンジルアミン、及びメチルフェネチルアミンが挙げられる。式（２４）で表される化合物は、これらに限定されるものではなく、これらの類似物を含む。式（２４）で表される化合物は、後述する変性共役ジエン系重合体組成物のヒステリシスロス低減、の観点から、ジブチルアミン、及びジへキシルアミンが好ましく、より好ましくはジブチルアミンである。
【００５３】
Ｒ10及びＲ11が結合して隣接した窒素原子とともに環状構造を形成している場合、式（２４）で表される化合物としては、ピペリジン、ヘキサメチレンイミン、アザシクロオクタン、１，３，３−トリメチル−６−アザビシクロ［３．２．１］オクタン、１，２，３，６−テトラヒドロピリジン、及び３，５−ジメチルピペリジンが挙げられる。式（２４）で表される化合物は、これらに限定されるものではなく、これらの類似物を含む。式（２４）で表される化合物は、後述する変性共役ジエン系重合体組成物のヒステリシスロス低減の観点から、ピペリジン、ヘキサメチレンイミン、アザシクロオクタン、１，３，３−トリメチル−６−アザビシクロ［３．２．１］オクタン、及び３，５−ジメチルピペリジンが好ましく、より好ましくはピペリジン、ヘキサメチレンイミン、及び３，５−ジメチルピペリジンであり、さらに好ましくはピペリジンである。
【００５４】
式（２５）において、カーボン、シリカ等の無機充填剤との反応性及び相互作用性の観点から、Ｒ14は、炭素数２〜１６のアルキル基を示すことが好ましく、より好ましくは炭素数３〜１０のアルキル基を示す。式（２５）で表される化合物としては、以下に限定されないが、例えば、３−クロロ−Ｎ，Ｎ−ジメチルプロパン−１−アミン、３−クロロ−Ｎ，Ｎ−ジエチルプロパン−１−アミン、３−クロロ−Ｎ，Ｎ−ジブチルプロパン−１−アミン、３−クロロ−Ｎ，Ｎ−ジプロピルプロパン−１−アミン、３−クロロ−Ｎ，Ｎ−ジヘプチルプロパン−１−アミン、３−クロロ−Ｎ，Ｎ−ジヘキシルプロパン−１−アミン、３−クロロロ−Ｎ−プロピル−Ｎ−エチルヘキサン−１−アミン、３−クロロ−Ｎ，Ｎ−ジデシルプロパン−１−アミン、３−クロロ−Ｎ−エチルプロパン−１−アミン、３−クロロ−エチルブタン−１−アミン、３−クロロ−エチルプロパン−１−アミン、Ｎ−ベンジル−３−クロロ−Ｎ−エチルプロパン−１−アミン、３−クロロ−Ｎ−エチル−Ｎ−フェネチルプロパン−１−アミン、３−クロロ−Ｎ−メチル−Ｎ−フェネチルプロパン−１−アミン、１−（３−クロロプロピル）ピペリジン、１−（３−クロロプロピル）ヘキサメチレンイミン、１−（３−クロロプロピル）アザシクロオクタン、６−（３−クロロプロピル）−１，３，３−トリメチル−６−アザビシクロ［３．２．１］オクタン、１−（３−クロロプロピル）−１，２，３，６−テトラヒドロピリジン、１−（３−ブロモプロピル）ヘキサメチレンイミン、１−（３−ヨードプロピル）ヘキサメチレンイミン、１−（３−クロロブチル）ヘキサメチレンイミン、１−（３−クロロペンチル）ヘキサメチレンイミン、１−（３−クロロヘキシル）ヘキサメチレンイミン、及び１−（３−クロロデシル）ヘキサメチレンイミンが挙げられる。式（２５）で表される化合物は、これらに限定されるものではなく、これらの類似物を含む。式（２５）で表される化合物は、カーボン、シリカ等の無機充填剤との反応性及び相互作用性の観点から、３−クロロ−Ｎ，Ｎ−ジブチルプロパン−１−アミン、及び１−（３−クロロプロピル）ヘキサメチレンイミンが好ましく、より好ましくは１−（３−クロロプロピル）ヘキサメチレンイミンである。
【００５５】
式（２５）において、Ｒ14が下記式（２８）〜（３０）のいずれかで表される繰り返し単位を有する共役ジエン系重合体を示す場合は、Ｘは、水素原子を示す。
【００５６】
【化１９】
2018048234.tif 000020
【００５７】
【化２０】
2018048234.tif 000021
【００５８】
【化２１】
2018048234.tif 000022
【００５９】
Ｘが水素原子を示す場合、式（２５）で表される化合物としては、以下に限定されないが、例えば、Ｎ，Ｎ−ジメチル−２−ブテニル−１−アミン、Ｎ，Ｎ−ジエチル−２−ブテニル−１−アミン、Ｎ，Ｎ−ジブチル−２−ブテニル−１−アミン、Ｎ，Ｎ−ジプロピル−２−ブテニル−１−アミン、Ｎ，Ｎ−ジへプチル−２−ブテニル−１−アミン、Ｎ，Ｎ−ジへキシル−２−ブテニル−１−アミン、Ｎ，Ｎ−ジオクチル−２−ブテニル−１−アミン、Ｎ，Ｎ−（ジ−２−エチルへキシル）−２−ブテニル−１−アミン、Ｎ，Ｎ−ジデシル−２−ブテニル−１−アミン、Ｎ，Ｎ−エチルプロピル−２−ブテニル−１−アミン、Ｎ，Ｎ−エチルブチル−２−ブテニル−１−アミン、Ｎ，Ｎ−エチルベンジル−２−ブテニル−１−アミン、Ｎ，Ｎ−メチルフェネチル−２−ブテニル−１−アミン、Ｎ，Ｎ−ジメチル−２−メチル−２−ブテニル−１−アミン、Ｎ，Ｎ−ジエチル−２−メチル−２−ブテニル−１−アミン、Ｎ，Ｎ−ジブチル−２−メチル−２−ブテニル−１−アミン、Ｎ，Ｎ−ジプロピル−２−メチル−２−ブテニル−１−アミン、（Ｎ，Ｎ−ジへプチル−２−メチル−２−ブテニル−１−アミン、Ｎ，Ｎ−ジへキシル−２−メチル−２−ブテニル−１−アミン、Ｎ，Ｎ−ジメチル−３−メチル−２−ブテニル−１−アミン、Ｎ，Ｎ−ジエチル−３−メチル−２−ブテニル−１−アミン、Ｎ，Ｎ−ジブチル−３−メチル−２−ブテニル−１−アミン、Ｎ，Ｎ−ジプロピル−３−メチル−２−ブテニル−１−アミン、Ｎ，Ｎ−ジへプチル−３−メチル−２−ブテニル−１−アミン、Ｎ，Ｎ−ジへキシル−３−メチル−２−ブテニル−１−アミン、１−（２−ブテニル）ピペリジン、１−（２−ブテニル）ヘキサメチレンイミン、１−（２−ブテニル）アザシクロオクタン、６−（２−ブテニル）１,３,３−トリメチル−６−アザビシクロ［３.２.１］オクタン、１−（２−ブテニル）−１，２，３，６−テトラヒドロピリジン、（２−メチル−２−ブテニル）ヘキサメチレンイミン、及び（３−メチル−２−ブテニル）ヘキサメチレンイミンが挙げられる。式（２５）で表される化合物は、これらに限定されるものではなく、これらの類似物を含む。式（２５）で表される化合物は、変性共役ジエン系重合体組成物のヒステリシスロス低減の観点から、Ｎ，Ｎ−ジブチル−２−ブテニル１−アミン、１−（２−ブテニル）ピペリジン、及び１−（２−ブテニル）ヘキサメチレンイミンが好ましく、より好ましくは１−（２−ブテニル）ピペリジン、及び１−（２−ブテニル）ヘキサメチレンイミンであり、さらに好ましくは１−（２−ブテニル）ピペリジンである。
【００６０】
式（２６）で表される化合物としては、以下に限定されないが、例えば、Ｎ，Ｎ−ジメチル−ｏ−トルイジン、Ｎ，Ｎ−ジメチル−ｍ−トルイジン、Ｎ，Ｎ−ジメチル−ｐ−トルイジン、Ｎ，Ｎ−ジエチル−ｏ−トルイジン、Ｎ，Ｎ−ジエチル−ｍ−トルイジン、Ｎ，Ｎ−ジエチル−ｐ−トルイジン、Ｎ，Ｎ−ジプロピル−ｏ−トルイジン、Ｎ，Ｎ−ジプロピル−ｍ−トルイジン、Ｎ，Ｎ−ジプロピル−ｐ−トルイジン、Ｎ，Ｎ−ジブチル−ｏ−トルイジン、Ｎ，Ｎ−ジブチル−ｍ−トルイジン、Ｎ，Ｎ−ジブチル−ｐ−トルイジン、ｏ−ピペリジノトルエン、ｐ−ピペリジノトルエン、ｏ−ピロリジノトルエン、ｐ−ピロリジノトルエン、Ｎ，Ｎ，Ｎ′，Ｎ′−テトラメチルトルイレンジアミン、Ｎ，Ｎ，Ｎ′，Ｎ′−テトラエチルトルイレンジアミン、Ｎ，Ｎ，Ｎ′，Ｎ′−テトラプロピルトルイレンジアミン、Ｎ，Ｎ−ジメチルキシリジン、Ｎ，Ｎ−ジエチルキシリジン、Ｎ，Ｎ−ジプロピルキシリジン、Ｎ，Ｎ−ジメチルメシジン、Ｎ，Ｎ−ジエチルメシジン、（Ｎ，Ｎ−ジメチルアミノ）トルイルフェニルメチルアミン、１−（Ｎ，Ｎ−ジメチルアミノ）−２−メチルナフタレン、及び１−（Ｎ，Ｎ−ジメチルアミノ）−２−メチルアントラセンが挙げられる。式（２６）で表される化合物は、これらに限定されるものではなく、これらの類似物を含む。式（２６）で表される化合物は、変性共役ジエン系重合体組成物のヒステリシスロス低減の観点から、Ｎ，Ｎ−ジメチル−ｏ−トルイジンが好ましい。
【００６１】
有機リチウム化合物としては、以下に限定されないが、例えば、ｎ−ブチルリチウム、ｓｅｃ−ブチルリチウム、ｔｅｒｔ−ブチルリチウム、ｎ−プロピルリチウム、及びｉｓｏ−プロピルリチウムが挙げられる。
【００６２】
本実施形態における有機リチウム化合物は、変性率向上と省燃費性能向上の観点から、分子内に少なくとも１つ窒素原子を有し、アニオン重合の重合開始剤として用いることが可能なものであることが好ましい。具体的には、下記一般式（１４）〜（１７）及び式（１６）の位置異性体のいずれかで表される有機リチウム化合物を含むことが好ましい。
【００６３】
【化２２】
2018048234.tif 000023
【００６４】
式（１４）中、Ｒ10及びＲ11は、各々独立して、炭素数１〜１２のアルキル基、炭素数３〜１４のシクロアルキル基、及び炭素数６〜２０のアラルキル基からなる群より選ばれる少なくとも１種を示す。Ｒ10及びＲ11は、結合して隣接した窒素原子とともに環状構造を形成していてもよく、その場合のＲ10及びＲ11は、炭素数５〜１２のアルキル基を示し、その一部分に不飽和結合又は分岐構造を有していてもよい。
【００６５】
【化２３】
2018048234.tif 000024
【００６６】
式（１５）中、Ｒ12及びＲ13は、各々独立して、炭素数１〜１２のアルキル基、炭素数３〜１４のシクロアルキル基、及び炭素数６〜２０のアラルキル基からなる群より選ばれる少なくとも１種を示す。Ｒ12及びＲ13は、結合して隣接した窒素原子とともに環状構造を形成していてもよく、その場合のＲ12及びＲ13は、炭素数５〜１２のアルキル基を示し、その一部分に不飽和結合又は分岐構造を有していてもよい。Ｒ14は、炭素数１〜２０のアルキレン基、又は炭素数１〜２０の共役ジエン系重合体を示す。
【００６７】
【化２４】
2018048234.tif 000025
【００６８】
式（１６）中、Ｒ15及びＲ16は、各々独立して、炭素数１〜１２のアルキル基、炭素数３〜１４のシクロアルキル基、及び炭素数６〜２０のアリール基からなる群より選ばれる少なくとも１種を示す。Ｒ15及びＲ16は、結合して隣接した窒素原子とともに環状構造を形成していてもよく、その場合のＲ15及びＲ16は、炭素数５〜１２のアルキル基を示し、その一部分に分岐構造を有していてもよい。式（１６）は、リチオメチル基をｏ位に有するが、かかるリチオメチル基は、ｍ位、ｐ位に置換していてもよい。
【００６９】
【化２５】
2018048234.tif 000026
【００７０】
式（１７）中、Ｒ17は、窒素原子とともに環状構造を形成し、合計の炭素数が２〜１２のアルキル基を示し、その一部分に不飽和結合又は分岐構造を有していてもよい。Ｒ18は、炭素数１〜１２のアルキル基を示し、その一部分に分岐構造を有していてもよい。
【００７１】
式（１４）において、Ｒ10及びＲ11が示すものとしては、例えば、メチル基、エチル基、プロピル基、ブチル基、オクチル基、ベンジル基、シクロプロピル基、シクロヘキシル基、３−フェニル−１−プロピル基、イソブチル基、デシル基、ヘプチル基、及びフェニル基が挙げられる。Ｒ10及びＲ11は、これらに限定されるものではなく、これらの類似物を含む。Ｒ10及びＲ11としては、溶媒への可溶性、変性共役ジエン系重合体組成物のヒステリシスロス低減の観点から、ブチル基、及びへキシル基が好ましく、より好ましくはブチル基である。
【００７２】
式（１４）で表される有機リチウム化合物としては、以下に限定されないが、例えば、エチルプロピルアミノリチウム、エチルブチルアミノリチウム、エチルベンジルアミノリチウム、ジブチルアミノリチウム、及びジヘキシルアミノリチウムが挙げられ、これらの中では、ジブチルアミノリチウム及びジヘキシルアミノリチウムが好ましく、ジブチルアミノリチウムがより好ましい。
【００７３】
式（１４）において、Ｒ10及びＲ11が結合して隣接した窒素原子とともに環状構造を形成している場合に、式（１４）で表される有機リチウム化合物としては、以下に限定されないが、例えば、ピペリジノリチウム、ヘキサメチレンイミノリチウム、リチウムアザシクロオクタン、リチウム−１，３，３−トリメチル−６−アザビシクロ［３．２．１］オクタン、１，２，３，６−テトラヒドロピリジノリチウム、及び３，５−ジメチルピペリジノリチウムが挙げられる。有機リチウム化合物は、これらに限定されるものではなく、これらの類似物を含む。式（１４）で表される有機リチウム化合物としては、重合開始剤の溶媒への可溶性の観点から、ピペリジノリチウム、ヘキサメチレンイミノリチウム、リチウムアザシクロオクタン、及びリチウム−１，３，３−トリメチル−６−アザビシクロ［３．２．１］オクタンが好ましく、より好ましくはピペリジノリチウム、ヘキサメチレンイミノリチウム、及び３，５−ジメチルピペリジノリチウムであり、さらに好ましくはピペリジノリチウムである。
【００７４】
式（１５）において、Ｒ14は、炭素数１〜２０のアルキレン基、又は炭素数１〜２０の共役ジエン系重合体を示す。該共役ジエン系重合体は、下記式（１８）〜（２０）のいずれかで表される繰り返し単位を有する共役ジエン系重合体であることが好ましい。
【００７５】
【化２６】
2018048234.tif 000027
【００７６】
【化２７】
2018048234.tif 000028
【００７７】
【化２８】
2018048234.tif 000029
【００７８】
式（１５）において、Ｒ14が炭素数１〜２０のアルキレン基を示す場合、カーボン、シリカ等の無機充填剤との反応性及び相互作用性の観点から、Ｒ14は、炭素数２〜１６のアルキレン基を示すことが好ましく、より好ましくは炭素数３〜１０のアルキレン基を示す。また、Ｒ14が炭素数１〜２０のアルキレン基を示す場合、式（１５）で表される有機リチウム化合物としては、以下に限定されないが、例えば、（３−（ジメチルアミノ）−プロピル）リチウム、（３−（ジエチルアミノ）−プロピル）リチウム、（３−（ジプロピルアミノ）−プロピル）リチウム、（３−（ジブチルアミノ）−プロピル）リチウム、（３−（ジペンチルアミノ）−プロピル）リチウム、（３−（ジヘキシルアミノ）−プロピル）リチウム、（３−（ジオクチルアミノ）−プロピル）リチウム、（３−（エチルへキシルアミノ）−プロピル）リチウム、（３−（ジデシルアミノ）−プロピル）リチウム、（３−（エチルプロピルアミノ−プロピル）リチウム、（３−（エチルブチルアミノ−プロピル）リチウム、（３−（エチルベンジルアミノ）−プロピル）リチウム、（３−（メチルフェネチルアミノ）−プロピル）リチウム、（４−（ジブチルアミノ）−ブチル）リチウム、（５−（ジブチルアミノ）−ペンチル）リチウム、（６−（ジブチルアミノ）−ヘキシル）リチウム、（１０−（ジブチルアミノ）−デシル）リチウムが挙げられる。式（１５）で表される有機リチウム化合物としては、これらに限定されるものではなく、これらの類似物を含む。中でも、カーボン、シリカ等の無機充填剤との反応性及び相互作用性の観点から、（３−（ジブチルアミノ）−プロピル）リチウムがより好ましい。
【００７９】
式（１５）において、Ｒ14が式（１８）〜（２０）のいずれかで表される繰り返し単位を有する共役ジエン系重合体を示す場合、式（１５）で表される有機リチウム化合物としては、以下に限定されないが、例えば、（４−（ジメチルアミノ）−２−ブテニル）リチウム、（４−（ジエチルアミノ）−２−ブテニル）リチウム、（４−（ジブチルアミノ）−２−ブテニル）リチウム、（４−（ジプロピルアミノ）−２−ブテニル）リチウム、（４−（ジへプチルアミノ）−２−ブテニル）リチウム、（４−（ジへキシルアミノ）−２−ブテニル）リチウム、（４−（ジオクチルアミノ）−２−ブテニル）リチウム、（４−（ジ−２−エチルへキシルアミノ）−２−ブテニル）リチウム、（４−（ジデシルアミノ）−２−ブテニル）リチウム、（４−（エチルプロピルアミノ）−２−ブテニル）リチウム、（４−（エチルブチルアミノ）−２−ブテニル）リチウム、（４−（エチルベンジルアミノ）−２−ブテニル）リチウム、（４−（メチルフェネチルアミノ）−２−ブテニル）リチウム、（４−（ジメチルアミノ）−２−メチル−２−ブテニル）リチウム、（４−（ジエチルアミノ）−２−メチル−２−ブテニル）リチウム、（４−（ジブチルアミノ）−２−メチル−２−ブテニル）リチウム、（４−（ジプロピルアミノ）−２−メチル−２−ブテニル）リチウム、（４−（ジへプチルアミノ）−２−メチル−２−ブテニル）リチウム、（４−（ジへキシルアミノ）−２−メチル−２−ブテニル）リチウム、（４−（ジメチルアミノ）−３−メチル−２−ブテニル）リチウム、（４−（ジエチルアミノ）−３−メチル−２−ブテニル）リチウム、（４−（ジブチルアミノ）−３−メチル−２−ブテニル）リチウム、（４−（ジプロピルアミノ）−３−メチル−２−ブテニル）リチウム、（４−（ジへプチルアミノ）−３−メチル−２−ブテニル）リチウム、及び（４−（ジへキシルアミノ）−３−メチル−２−ブテニル）リチウムが挙げられる。式（１５）で表される有機リチウム化合物としては、これらに限定されるものではなく、これらの類似物を含む。中でも、開始剤としての反応性の観点、及び後述する連鎖移動反応制御の観点から、４−（ジメチルアミノ）−２−ブテニル）リチウム、（４−（ジエチルアミノ）−２−ブテニル）リチウム、及び（４−（ジブチルアミノ）−２−ブテニル）リチウムが好ましく、より好ましくは（４−（ジブチルアミノ）−２−ブテニル）リチウムである。
【００８０】
式（１５）において、Ｒ12及びＲ13が結合して隣接した窒素原子とともに環状構造を形成している場合に、式（１５）で表される有機リチウム化合物としては、（３−（ピペリジニル）プロピル）リチウム、（３−（ヘキサメチンレンイミニル）プロピル）リチウム、（３−（ヘプタメチレンイミニル）プロピル）リチウム、（３−（オクタメチレンイミニル）プロピル）リチウム、（３−（１，３，３−トリメチル−６−アザビシクロ［３．２．１］オクタニル）プロピル）リチウム、（３−（１，２，３，６−テトラヒドロピリジニル）プロピル）リチウム、（２−（ヘキサメチンレンイミニル）エチル）リチウム、（４−（ヘキサメチンレンイミニル）ブチル）リチウム、（５−（ヘキサメチンレンイミニル）ペンチル）リチウム、（６−（ヘキサメチンレンイミニル）ヘキシル）リチウム、（１０−（ヘキサメチンレンイミニル）デシル）リチウム、（４−（ピペリジニル）−２−ブテニル）リチウム、（４−（ヘキサメチンレンイミニル）−２−ブテニル）リチウム、（４−（ヘプタメチレンイミニル）−２−ブテニル）リチウム、（４−（オクタメチレンイミニル）−２−ブテニル）リチウム、（４−（１，３，３−トリメチル−６−アザビシクロ［３．２．１］オクタニル）−２−ブテニル）リチウム、（４−（１，２，３，６−テトラヒドロピリジニル）−２−ブテニル）リチウム、（４−（ヘキサメチンレンイミニル）−２−メチル−２−ブテニル）リチウム、及び（４−（ヘキサメチンレンイミニル）−３−メチル−２−ブテニル）リチウムが挙げられる。式（１５）で表される有機リチウム化合物としては、これらに限定されるものではなく、これらの類似物を含む。中でも、カーボン、シリカ等の無機充填剤との反応性及び相互作用性の観点、及び後述する連鎖移動反応制御の観点から、（３−（ピペリジニル）プロピル）リチウム、（３−（ヘキサメチンレンイミニル）プロピル）リチウム、（３−（１，２，３，６−テトラヒドロピリジニル）プロピル）リチウム、（４−（ピペリジニル）−２−ブテニル）リチウム、（４−（ヘキサメチンレンイミニル）−２−ブテニル）リチウムが好ましく、より好ましくは（３−（ヘキサメチンレンイミニル）プロピル）リチウム、（４−（ピペリジニル）−２−ブテニル）リチウム、及び（４−（ヘキサメチンレンイミニル）−２−ブテニル）リチウムであり、さらに好ましくは（４−（ピペリジニル）−２−ブテニル）リチウムである。
【００８１】
式（１６）で表される有機リチウム化合物としては、以下に限定されないが、例えば、Ｎ，Ｎ−ジメチル−ｏ−トルイジノリチウム、Ｎ，Ｎ−ジメチル−ｍ−トルイジノリチウム、Ｎ，Ｎ−ジメチル−ｐ−トルイジノリチウム、Ｎ，Ｎ−ジエチル−ｏ−トルイジノリチウム、Ｎ，Ｎ−ジエチル−ｍ−トルイジノリチウム、Ｎ，Ｎ−ジエチル−ｐ−トルイジノリチウム、Ｎ，Ｎ−ジプロピル−ｏ−トルイジノリチウム、Ｎ，Ｎ−ジプロピル−ｍ−トルイジノリチウム、Ｎ，Ｎ−ジプロピル−ｐ−トルイジノリチウム、Ｎ，Ｎ−ジブチル−ｏ−トルイジノリチウム、Ｎ，Ｎ−ジブチル−ｍ−トルイジノリチウム、Ｎ，Ｎ−ジブチル−ｐ−トルイジノリチウム、ｏ−ピペリジノトルエノリチウム、ｐ−ピペリジノトルエノリチウム、ｏ−ピロリジノトルエノリチウム、ｐ−ピロリジノトルエン、Ｎ，Ｎ，Ｎ’，Ｎ’−テトラメチルトルイレンジアミノリチウム、Ｎ，Ｎ，Ｎ’，Ｎ’−テトラエチルトルイレンジアミノリチウム、Ｎ，Ｎ，Ｎ’，Ｎ’−テトラプロピルトルイレンジアミノリチウム、Ｎ，Ｎ−ジメチルキシリジノリチウム、Ｎ，Ｎ−ジエチルキシリジノリチウム、Ｎ，Ｎ−ジプロピルキシリジノリチウム、Ｎ，Ｎ−ジメチルメシジノリチウム、Ｎ，Ｎ−ジエチルメシジノリチウム、（Ｎ，Ｎ−ジメチルアミノ）トルイルフェニルメチルアミノリチウム、１−（Ｎ，Ｎ−ジメチルアミノ）−２−メチルナフタレノリチウム、及び１−（Ｎ，Ｎ−ジメチルアミノ）−２−メチルアントラセノリチウムが挙げられる。式（１６）で表される有機リチウム化合物は、これらに限定されるものではなく、これらの類似物を含む。中でも、重合活性の観点から、Ｎ，Ｎ−ジメチル−ｏ−トルイジノリチウムがより好ましい。
【００８２】
式（１７）で表される有機リチウム化合物としては、以下に限定されないが、例えば、２−（２−メチルピペリジニル）−１−エチルリチウム（例えば、ＦＭＣ社製の商品名「ＡＩ−２５０」）が挙げられる。式（１７）で表される有機リチウム化合物は、これらに限定されるものではなく、これらの類似物を含む。
【００８３】
分子内に少なくとも１つ窒素原子を有する有機リチウム化合物は、重合工程前に予め調製しておいてもよく、その方法は既知のあらゆる方法で調製することができる。式（１４）で表される分子内に少なくとも１つ窒素原子を有する有機リチウム化合物は、例えば、式（２４）で表される化合物と有機リチウム化合物とを、炭化水素溶媒中で反応させることによって得られる。炭化水素溶媒としては、ヘキサン、シクロヘキサン、ベンゼン等の適切な溶媒を選択すればよい。反応温度は、０℃以上８０℃以下が好ましく、生産性の観点から５．０℃以上７０℃以下が好ましく、７．０℃以上５０℃以下がさらに好ましい。
【００８４】
式（１５）で表される分子内に少なくとも１つ窒素原子を有する有機リチウム化合物は、Ｒ14が炭素数１〜２０のアルキレン基を示す場合、例えば、式（２５）で表される化合物と有機リチウム化合物とを炭化水素溶媒中で反応させ、リチウムアミド化合物を調製し、これに下記式（Ｃ）で表されるジハロゲン化アルキルを反応させ、さらに有機リチウム化合物を反応させることで得られる。
【００８５】
【化２９】
2018048234.tif 000030
【００８６】
式（Ｃ）中、Ｘ1及びＸ2は、各々独立して、Ｉ原子、Ｂｒ原子、又はＣｌ原子を示し、Ｒ3aは、炭素数１〜２０のアルキレン基、好ましくは炭素数２〜１６のアルキレン基、より好ましくは炭素数３〜１０のアルキレン基を示す。
【００８７】
式（Ｃ）で表される化合物としては、以下に限定されないが、例えば、１−ブロモ−３−クロロプロパン、１−ブロモ−４−クロロブタン、１−ブロモ−５−クロロペンタン、１−ブロモ−６−クロロヘキサン、１−ブロモ−１０−クロロデカン、１−ブロモ−３−ヨードプロパン、１−ブロモ−４−ヨードブタン、１−ブロモ−５−ヨードペンタン、１−ブロモ−６−ヨードヘキサン、１−ブロモ−１０−ヨードデカン、１−クロロ−３−ヨードプロパン、１−クロロ−４−ヨードブタン、１−クロロ−５−ヨードペンタン、１−クロロ−６−ヨードヘキサン、及び１−クロロ−１０−ヨードデカンが挙げられる。式（Ｃ）で表される化合物は、反応性及び安全性の観点から、１−ブロモ−３−クロロプロパン、１−ブロモ−４−クロロブタン、１−ブロモ−５−クロロペンタン、１−ブロモ−６−クロロヘキサン、及び１−ブロモ−１０−クロロデカンが好ましく、より好ましくは１−ブロモ−３−クロロプロパン、１−ブロモ−４−クロロブタン、及び１−ブロモ−６−クロロヘキサンである。
【００８８】
式（２５）で表される化合物、有機リチウム化合物、及び炭化水素溶媒を用いて、リチウムアミド化合物を調製する際の反応温度は上述のとおりである。リチウムアミド化合物に式（Ｃ）で表される化合物を反応させる際の反応温度は−７８℃以上７０℃以下であることが好ましく、より好ましくは−５０℃以上５０℃以下である。その後、得られた化合物に有機リチウム化合物を反応させる際の反応温度は、−７８℃以上７０℃以下であることが好ましく、より好ましくは−５０℃以上５０℃以下である。
【００８９】
式（２６）で表される化合物、有機リチウム化合物、及び炭化水素溶媒を用いて、リチウムアミド化合物を調製する際の反応温度は上述のとおりである。リチウムアミド化合物に式（Ｃ）で表される化合物を反応させる際の反応温度は−７８℃以上７０℃以下であることが好ましく、より好ましくは−５０℃以上５０℃以下である。その後、得られた化合物に有機リチウム化合物を反応させる際の反応温度は、−７８℃以上７０℃以下であることが好ましく、より好ましくは−５０℃以上５０℃以下である。
【００９０】
式（１５）で表される分子内に少なくとも１つ窒素原子を有する有機リチウム化合物は、Ｒ14が式（１８）〜（２０）のいずれかで表される繰り返し単位を有する共役ジエン系重合体を示す場合、例えば、以下の工程（Ｉ）〜（ＩＶ）を含む方法により合成される。
（Ｉ）式（２５）で表される化合物と有機リチウム化合物とを炭化水素溶媒中で反応させ、リチウムアミド化合物を合成する工程
（ＩＩ）炭化水素溶媒中、得られたリチウムアミド化合物と、ブタジエン又はイソプレンとを反応させる工程
（ＩＩＩ）アルコールを加えてリチウムを失活させ、得られた生成物を減圧蒸留する工程
（ＩＶ）蒸留して得られた生成物と有機リチウム化合物とを炭化水素溶媒中で反応させる工程
【００９１】
上記工程（Ｉ）における反応温度は上述のとおりである。上記工程（ＩＩＩ）におけるアルコールとしては一般的なものを使用できるが、低分子量のものが好ましく、例えば、メタノール、エタノール、及びイソプロパノールが好ましく、より好ましくはエタノールである。工程（ＩＶ）における反応温度は、好ましくは０℃以上８０℃以下であり、より好ましくは１０℃以上７０℃以下である。
【００９２】
＜極性化合物＞
上記有機リチウム化合物を調製する際には、生成の促進及び炭化水素溶媒への可溶化の観点から、系内に極性化合物を添加してもよい。極性化合物としては、以下に限定されないが、例えば、３級モノアミン、３級ジアミン、鎖状エーテル、及び環状エーテルが挙げられる。
【００９３】
３級モノアミンとしては、以下に限定されないが、例えば、トリメチルアミン、トリエチルアミン、メチルジエチルアミン、１，１−ジメトキシトリメチルアミン、１，１−ジエトキシトリメチルアミン、１，１−ジエトキシトリエチルアミン、Ｎ，Ｎ−ジメチルホルムアミドジイソプロピルアセタール、及びＮ，Ｎ−ジメチルホルムアミドジシクロヘキシルアセタールが挙げられる。
【００９４】
３級ジアミンとしては、以下に限定されないが、例えば、Ｎ，Ｎ，Ｎ’，Ｎ’−テトラメチルジアミノメタン、Ｎ，Ｎ，Ｎ’，Ｎ’−テトラメチルエチレンジアミン、Ｎ，Ｎ，Ｎ’，Ｎ’−テトラメチルプロパンジアミン、Ｎ，Ｎ，Ｎ’，Ｎ’−テトラメチルジアミノブタン、Ｎ，Ｎ，Ｎ’，Ｎ’−テトラメチルジアミノペンタン、Ｎ，Ｎ，Ｎ’，Ｎ’−テトラメチルヘキサンジアミン、ジピペリジノペンタン、及びジピペリジノエタンが挙げられる。
【００９５】
鎖状エーテルとしては、以下に限定されないが、例えば、ジメチルエーテル、ジエチルエーテル、エチレングリコールジメチルエーテル、ジエチレングリコールジメチルエーテル、トリエチレングリコールジメチルエーテル、及びテトラエチレンジメチルエーテルが挙げられる。
【００９６】
環状エーテルとしては、以下に限定されないが、例えば、テトラヒドロフラン、ビス（２−オキソラニル）エタン、２，２−ビス（２−オキソラニル）プロパン、１，１−ビス（２−オキソラニル）エタン、２，２−ビス（２−オキソラニル）ブタン、２，２−ビス（５−メチル−２−オキソラニル）プロパン、及び２，２−ビス（３，４，５−トリメチル−２−オキソラニル）プロパンが挙げられる。
【００９７】
極性化合物としては、上記の中でも、３級モノアミンであるトリメチルアミン、トリエチルアミン；３級ジアミンであるＮ，Ｎ，Ｎ’，Ｎ’−テトラメチルエチレンジアミン；環状エーテルであるテトラヒドロフラン、及び２，２−ビス（２−オキソラニル）プロパンが好ましい。極性化合物は、１種のみを単独で用いてもよく、２種以上を組み合わせて用いてもよい。
【００９８】
有機リチウム化合物を調製する際に極性化合物を添加する場合は、調製するときに用いられる溶媒に対し３０質量ｐｐｍ以上５０，０００質量ｐｐｍの範囲内で添加することが好ましく、２００質量ｐｐｍ以上２０，０００質量ｐｐｍ以下の範囲内で添加することがより好ましい。極性化合物の添加量は、反応促進及び溶媒への可溶化の効果を十分に発現する観点からは、３０質量ｐｐｍ以上であることが好ましく、後の重合工程におけるミクロ構造調整の自由度を確保すること、及び重合後の溶媒を回収し、精製する工程における重合溶媒との分離の観点からは、５０，０００質量ｐｐｍ以下であることが好ましい。
【００９９】
変性前の共役ジエン系重合体は、上述した分子内に少なくとも１つ窒素原子を有する有機リチウム化合物、又は少なくとも１つ窒素原子を有する化合物及び有機リチウム化合物を含む重合開始剤系を用いて、共役ジエン化合物を重合し、又は共役ジエン化合物と芳香族ビニル化合物とを共重合することによって得られる。
【０１００】
重合工程においては、分子内に少なくとも１つ窒素原子を有する有機リチウム化合物を、予め所定の反応器で調製しておき、共役ジエン化合物の重合、又は共役ジエン化合物と芳香族ビニル化合物との共重合を行う反応器に供給して重合反応を行ってもよい。また、上述した分子内に少なくとも１つ窒素原子を有する化合物と有機リチウム化合物をスタテックミキサー又はインラインミキサーを用いて混合し調製してもよい。重合開始剤系は、上述した分子内に少なくとも１つ窒素原子を有する有機リチウム化合物を用いる場合には、１種のみならず２種以上の混合物でもよい。
【０１０１】
＜溶媒＞
重合工程においては、溶媒中で重合することが好ましい。溶媒としては、例えば、飽和炭化水素、芳香族炭化水素等の炭化水素系溶媒が挙げられる。具体的な炭化水素系溶媒としては、以下に限定されないが、例えば、ブタン、ペンタン、ヘキサン、ヘプタン等の脂肪族炭化水素；シクロペンタン、シクロヘキサン、メチルシクロペンタン、メチルシクロヘキサン等の脂環族炭化水素；ベンゼン、トルエン、キシレン等の芳香族炭化水素、及びそれらの混合物が挙げられる。
【０１０２】
共役ジエン化合物、芳香族ビニル化合物、及び重合溶媒は、それぞれ単独で、又はこれらの混合液を、予め重合反応に供する前に有機金属化合物と反応させて、不純物であるアレン類及びアセチレン類を処理しておくこともできる。これにより、不純物による重合の阻害が防止でき、重合体の活性末端量が高濃度となるため、よりシャープな分子量分布（Ｍｗ／Ｍｎ）を達成でき、さらには高い変性率が達成される傾向にあるため好ましい。
【０１０３】
共役ジエン系重合体の重合反応においては、極性化合物を添加してもよい。極性化合物を添加した場合、芳香族ビニル化合物を共役ジエン化合物とランダムに共重合させることができ、また、共役ジエン部のミクロ構造を制御するためのビニル化剤としても用いることができる傾向にある。また、重合速度の改善等にも効果がある。
【０１０４】
極性化合物としては、以下に限定されないが、例えば、テトラヒドロフラン、ジエチルエーテル、ジオキサン、エチレングリコールジメチルエーテル、エチレングリコールジブチルエーテル、ジエチレングリコールジメチルエーテル、ジエチレングリコールジブチルエーテル、ジメトキシベンゼン、２，２−ビス（２−オキソラニル）プロパン等のエーテル類；テトラメチルエチレンジアミン、ジピペリジノエタン、トリメチルアミン、トリエチルアミン、ピリジン、キヌクリジン等の第３級アミン化合物；カリウム−ｔ−アミラート、カリウム−ｔ−ブチラート、ナトリウム−ｔ−ブチラート、ナトリウムアミラート等のアルカリ金属アルコキシド化合物；トリフェニルホスフィン等のホスフィン化合物が挙げられる。これらの極性化合物は、それぞれ単独で用いてもよく、２種以上を組み合わせて用いてもよい。
【０１０５】
極性化合物の使用量は、特に限定されず、目的等に応じて選択することができるが、重合開始剤１モルに対して、０．０１モル以上１００モル以下であることが好ましい。このような極性化合物（ビニル化剤）は、重合体共役ジエン部分のミクロ構造の調節剤として、所望のビニル結合量に応じて、適量用いることができる。極性化合物の多くは、同時に共役ジエン化合物と芳香族ビニル化合物との共重合において有効なランダム化効果を示し、芳香族ビニル化合物の分布の調整やスチレンブロック量の調整剤として用いることができる傾向にある。共役ジエン化合物と芳香族ビニル化合物とをランダム化する方法としては、例えば、特開昭５９−１４０２１１号公報に記載されているような、共重合の途中に１，３−ブタジエンの一部を断続的に添加する方法が挙げられる。
【０１０６】
共役ジエン系重合体中の結合共役ジエン量は、特に限定されないが、５０質量％以上１００質量％以下であることが好ましく、６０質量％以上８０質量％以下であることがより好ましい。また、共役ジエン系重合体中の結合芳香族ビニル量は、特に限定されないが、０質量％以上５０質量％以下であることが好ましく、２０質量％以上４０質量％以下であることがより好ましい。結合共役ジエン量及び結合芳香族ビニル量が上記範囲である場合、転がり抵抗性とブレーキ性能とのバランスがさらに優れ、耐摩耗性及び破壊強度にも優れた加硫物を得ることができる傾向にある。ここで、結合芳香族ビニル量は、フェニル基の紫外吸光によって測定でき、ここから結合共役ジエン量も求めることができる。具体的には、後述する実施例に記載の方法に準じて測定することができる。
【０１０７】
共役ジエン結合単位中のビニル結合量は、特に限定されないが、１０モル％以上７５モル％以下であることが好ましく、２５モル％以上６５モル％以下であることがより好ましい。ビニル結合量が上記範囲であると、転がり抵抗性とブレーキ性能とのバランスがさらに優れ、耐摩耗性及び破壊強度にも優れた加硫物を得ることができる傾向にある。ここで、変性共役ジエン系重合体がブタジエンとスチレンとの共重合体である場合には、ハンプトンの方法（Ｒ．Ｒ．Ｈａｍｐｔｏｎ，Ａｎａｌｙｔｉｃａｌ  Ｃｈｅｍｉｓｔｒｙ，２１，９２３（１９４９））により、ブタジエン結合単位中のビニル結合量（１，２−結合量）を求めることができる。具体的には、後述する実施例に記載の方法に準じて測定することができる。
【０１０８】
共役ジエン系重合体は、ランダム共重合体であっても、ブロック共重合体であってもよい。ランダム共重合体としては、以下に限定されないが、例えば、ブタジエン−イソプレンランダム共重合体、ブタジエン−スチレンランダム共重合体、イソプレン−スチレンランダム共重合体、ブタジエン−イソプレン−スチレンランダム共重合体が挙げられる。共重合体鎖中の各単量体の組成分布としては、特に限定されず、例えば、統計的ランダムな組成に近い完全ランダム共重合体、組成がテーパー状に分布しているテーパー（勾配）ランダム共重合体が挙げられる。共役ジエンの結合様式、すなわち１，４−結合や１，２−結合等の組成は、均一であってもよいし、分布があってもよい。
【０１０９】
ブロック共重合体としては、以下に限定されないが、例えば、ブロックが２個からなる２型ブロック共重合体、３個からなる３型ブロック共重合体、４個からなる４型ブロック共重合体が挙げられる。例えば、スチレン等の芳香族ビニル化合物からなるブロックをＳで表し、ブタジエンやイソプレン等の共役ジエン化合物からなるブロック及び／又は芳香族ビニル化合物と共役ジエン化合物との共重合体からなるブロックをＢで表した場合に、Ｓ−Ｂ２型ブロック共重合体、Ｓ−Ｂ−Ｓ３型ブロック共重合体、Ｓ−Ｂ−Ｓ−Ｂ４型ブロック共重合体等で表される。
【０１１０】
上記式において、各ブロックの境界は必ずしも明瞭に区別される必要はない。例えば、ブロックＢが芳香族ビニル化合物と共役ジエン化合物との共重合体の場合、ブロックＢ中の芳香族ビニル化合物は均一に分布していても、又はテーパー状に分布していてもよい。また、ブロックＢに、芳香族ビニル化合物が均一に分布している部分及び／又はテーパー状に分布している部分がそれぞれ複数個共存していてもよい。さらには、ブロックＢに、芳香族ビニル化合物含有量が異なるセグメントが複数個共存していてもよい。共重合体中にブロックＳ、ブロックＢがそれぞれ複数存在する場合、それらの分子量や組成等の構造は、同一でもよいし、異なっていてもよい。
【０１１１】
本実施形態においては、上述した製造方法により得られた共役ジエン系重合体を、不活性溶剤中でさらに水素化することによって、二重結合の全部又は一部を飽和炭化水素に変換することができる。その場合、耐熱性、耐候性がさらに向上し、高温で加工する場合の製品の劣化を防止することができる傾向にある。その結果、自動車用途等種々の用途で一層優れた性能を発揮する。
【０１１２】
共役ジエン化合物に基づく不飽和二重結合の水素化率（単に、「水添率」ともいう。）は、目的に応じて任意に選択でき、特に限定されない。加硫ゴムとして用いる場合には、共役ジエン部の二重結合が部分的に残存していることが好ましい。かかる観点から、重合体中の共役ジエン部の水添率は、３．０％以上７０％以下であることが好ましく、５．０％以上６５％以下であることがより好ましく、１０％以上６０％以下であることがさらに好ましい。また、共役ジエン化合物と芳香族ビニル化合物との共重合体中の芳香族ビニル化合物に基づく芳香族二重結合の水添率については、特に限定されないが、５０％以下であることが好ましく、３０％以下であることがより好ましく、２０％以下であるであることがさらに好ましい。水素化率は、核磁気共鳴装置（ＮＭＲ）により求めることができる。
【０１１３】
水素化の方法としては、特に限定されず、公知の方法が利用できる。好適な水素化の方法としては、触媒の存在下、重合体溶液に気体状水素を吹き込む方法で水素化する方法が挙げられる。触媒としては、例えば、貴金属を多孔質無機物質に担持させた触媒等の不均一系触媒；ニッケル、コバルト等の塩を可溶化し有機アルミニウム等と反応させた触媒、チタノセン等のメタロセンを用いた触媒等の均一系触媒が挙げられる。これらの中でも、特にマイルドな水素化条件を選択できるという観点から、チタノセン触媒が好ましい。また、芳香族基の水素化は、貴金属の担持触媒を用いることによって行うことができる。
【０１１４】
水素化触媒の具体例としては、以下のものに限定されないが、例えば、（１）Ｎｉ，Ｐｔ，Ｐｄ，Ｒｕ等の金属をカーボン、シリカ、アルミナ、ケイソウ土等に担持させた担持型不均一系水添触媒、（２）Ｎｉ，Ｃｏ，Ｆｅ，Ｃｒ等の有機酸塩又はアセチルアセトン塩等の遷移金属塩と有機アルミニウム等の還元剤とを用いる、いわゆるチーグラー型水添触媒、（３）Ｔｉ，Ｒｕ，Ｒｈ，Ｚｒ等の有機金属化合物等のいわゆる有機金属錯体が挙げられる。さらに、水素化触媒として、例えば、特公昭４２−８７０４号公報、特公昭４３−６６３６号公報、特公昭６３−４８４１号公報、特公平１−３７９７０号公報、特公平１−５３８５１号公報、特公平２−９０４１号公報、特開平８−１０９２１９号公報に記載された水素化触媒も挙げられる。好ましい水素化触媒としては、チタノセン化合物と還元性有機金属化合物との反応混合物が挙げられる。
【０１１５】
共役ジエン化合物中に、アレン類、アセチレン類等が不純物として含有されていると、後述する変性の反応を阻害するおそれがある。そのため、これらの不純物の含有量濃度（質量）の合計は、共役ジエン化合物の総量に対して、２００質量ｐｐｍ以下であることが好ましく、１００質量ｐｐｍ以下であることがより好ましく、５０質量ｐｐｍ以下であることがさらに好ましい。アレン類としては、例えば、プロパジエン、１，２−ブタジエンが挙げられる。アセチレン類としては、例えば、エチルアセチレン、ビニルアセチレンが挙げられる。
【０１１６】
ミクロ構造（上記変性共役ジエン系共重合体中の各結合量）が上記範囲にあり、さらに共重合体のガラス転移温度が−４５℃以上−１５℃以下の範囲にある場合、転がり抵抗性とブレーキ性能とのバランスにより一層優れた加硫物を得ることができる傾向にある。
【０１１７】
共役ジエン系重合体が共役ジエン化合物と芳香族ビニル化合物との共重合体である場合、芳香族ビニル単位が３０以上連鎖しているブロックの数が少ないか又は無いものであることが好ましい。具体的には、共重合体がブタジエン−スチレン共重合体の場合、Ｋｏｌｔｈｏｆｆの方法（Ｉ．Ｍ．ＫＯＬＴＨＯＦＦ，ｅｔ  ａｌ．，Ｊ．Ｐｏｌｙｍ．Ｓｃｉ．１，４２９（１９４６）に記載の方法）により重合体を分解し、メタノールに不溶なポリスチレン量を分析する公知の方法において、芳香族ビニル単位が３０以上連鎖しているブロックが、重合体の総量に対して好ましくは５．０質量％以下、より好ましくは３．０質量％以下である。
【０１１８】
〔変性工程〕
本実施形態における変性共役ジエン系重合の製造方法は、共役ジエン系重合体を、分子中に窒素原子とシリル基に結合したアルコキシ基又は窒素原子とエポキシ基を含む官能基を有する変性剤により、変性させる変性工程を有することが好ましい。
【０１１９】
変性剤として用いられる分子中に窒素原子及びエポキシ基を有する化合物としては、アミノ基として３級アミノ基を有し、分子量が１０００以下の、場合により、繰り返し単位を有しても、有さなくてよい低分子化合物であることが好ましい。具体的には、以下に限定されないが、例えば、４，４’−ジグリシジル−ジフェニルメチルアミン、４，４’−ジグリシジル−ジベンジルメチルアミン等のエポキシ基含有３級アミン；ジグリシジルアニリン、ジグリシジルオルソトルイジン、テトラグリシジルメタキシレンジアミン、テトラグリシジルアミノジフェニルメタン、テトラグリシジル−ｐ−フェニレンジアミン、ジグリシジルアミノメチルシクロヘキサン、テトラグリシジル−１，３−ビスアミノメチルシクロヘキサン等のジグリシジルアミノ化合物；及びこれらアミノ基含有エポキシ化合物のオリゴマーが挙げられる。中でも、後述する変性共役ジエン系重合体組成物のヒステリシスロス低減の観点から分子中にアミノ基及び複数のエポキシ基を有する化合物が好ましい。より好ましくはジグリシジルアミノ基含有多官能化合物であり、特に好ましくはテトラグリシジル−１，３−ビスアミノメチルシクロヘキサンである。これらのアミノ基及びエポキシ基を有する低分子有機化合物を重合体の活性リチウムと反応させると、一部のエポキシ基がアルコキシ基になり、複数のエポキシ基が反応すると重合体が複数結合してカップリングが起こり、またアルコキシリチウムが更にエポキシ基と反応し、さらに一部のエポキシ基が残存して重合体に結合した状態で存在する。
【０１２０】
変性剤として用いられる分子中に窒素原子とシリル基に結合したアルコキシ基を有する変性剤としては以下のものが挙げられる。シリル基に結合したアルコキシ基が１個以上であり、２個以上の３級アミノ基を有する化合物としては、以下に限定されないが、例えば、Ｎ−［２−（トリアルコキシシラニル）−エチル］−Ｎ，Ｎ’，Ｎ’−トリアルキルエタン−１，２−ジアミン、Ｎ−［２−（アルキルジアルコキシシラニル）−エチル］−Ｎ，Ｎ’，Ｎ’−トリアルキルエタン−１，２−ジアミン、Ｎ−［３−（トリアルコキシシラニル）−プロピル］−Ｎ，Ｎ’，Ｎ’−トリアルキルプロパン−１，３−ジアミン、Ｎ−［３−（アルキルジアルコキシシラニル）−プロピル］−Ｎ，Ｎ’，Ｎ’−トリアルキルプロパン−１，３−ジアミン、Ｎ−［３−（トリアルコキシシラニル）−プロピル］−２，Ｎ，Ｎ’，Ｎ’−テトラアルキルプロパン−１，３−ジアミン、Ｎ−［３−（アルキルジアルコキシシラニル）−プロピル］−２，Ｎ，Ｎ’，Ｎ’−テトラアルキルプロパン−１，３−ジアミン等が挙げられる。また、１−［３−（トリアルコキシシラニル）−プロピル］−４−アルキルピペラジン、１−［３−（アルキルジアルコキシシラニル）−プロピル］−４−アルキルピペラジン、１−［３−（トリアルコキシシラニル）−プロピル］−３−アルキルイミダゾリジン、１−［３−（アルキルジアルコキシシラニル）−プロピル］−３−アルキルイミダゾリジン、１−［３−（トリアルコキシシラニル）−プロピル］−３−アルキルヘキサヒドロピリミジン、１−［３−（アルキルジアルコキシシラニル）−プロピル］−３−アルキルヘキサヒドロピリミジン、３−［３−（トリアルコキシシラニル）−プロピル］−１−アルキル−１，２，３，４−テトラヒドロピリミジン、３−［３−（アルキルジアルコキシシラニル）−プロピル］−１−アルキル−１，２，３，４−テトラヒドロピリミジン等も挙げられる、さらに、２−（トリアルコキシシラニル）−１，３−ジアルキルイミダゾリジン、２−（アルキルジアルコキシシラニル）−１，３−ジアルキルイミダゾリジン、２−（トリアルコキシシラニル）−１，４−ジアルキルピペラジン、２−（アルキルジアルコキシシラニル）−１，４−ジアルキルピペラジン、５−（トリアルコキシシラニル）−１，３−ジアルキルヘキサヒドロピリミジン、５−（アルキルジアルコキシシラニル）−１，３−ジアルキルヘキサヒドロピリミジン等も挙げられる。
【０１２１】
また、シリル基に結合したアルコキシル基が１個以上であり、２個以上の３級アミノ基を有する化合物の具体例としては、以下に限定されないが、例えば、Ｎ−［２−（トリメトキシシラニル）−エチル］−Ｎ，Ｎ’，Ｎ’−トリメチルエタン−１，２−ジアミン、Ｎ−［２−（ジメトキシメチルシラニル）−エチル］−Ｎ−エチル−Ｎ’，Ｎ’−ジメチルエタン−１，２−ジアミン、Ｎ−［３−（トリメトキシシラニル）−プロピル］−Ｎ，Ｎ’，Ｎ’−トリメチルプロパン−１，３−ジアミン、Ｎ−［３−（ジメトキシメチルシラニル）−プロピル］−Ｎ−エチル−Ｎ’，Ｎ’−ジメチルプロパン−１，３−ジアミン、Ｎ−［３−（トリエトキシシラニル）−プロピル］−Ｎ，Ｎ’，Ｎ’−トリエチル−２−メチルプロパン−１，３−ジアミン、Ｎ−［３−（ジメトキシメチルシラニル）−プロピル］−２，Ｎ，Ｎ’，Ｎ’−テトラメチルプロパン−１，３−ジアミン、Ｎ−（２−ジメチルアミノエチル）−Ｎ’−［２−（トリメトキシシラニル）−エチル］−Ｎ，Ｎ’−ジメチルエタン−１，２−ジアミン、Ｎ−［２−（ジエトキシプロピルシラニル）−エチル］−Ｎ’−（３−エトキシプロピル）−Ｎ，Ｎ’−ジメチルエタン−１，２−ジアミン、Ｎ−［２−（トリメトキシシラニル）−エチル］−Ｎ’−メトキシメチル−Ｎ，Ｎ’−ジメチルエタン−１，２−ジアミン、Ｎ−［２−（トリメトキシシラニル）−エチル］−Ｎ，Ｎ’−ジメチル−Ｎ’−（２−トリメチルシラニルエチル）−エタン−１，２−ジアミン、Ｎ−［２−（トリエトキシシラニル）−エチル］−Ｎ，Ｎ’−ジエチル−Ｎ’−（２−ジブチルメトキシシラニルエチル）−エタン−１，２−ジアミン等が挙げられる。また、１−［３−（トリエトキシシラニル）−プロピル］−４−メチルピペラジン、１−［３−（ジエトキシエチルシラニル）−プロピル］−４−メチルピペラジン、１−［３−（トリメトキシシラニル）−プロピル］−３−メチルイミダゾリジン、１−［３−（ジエトキシエチルシラニル）−プロピル］−３−エチルイミダゾリジン、１−［３−（トリエトキシシラニル）−プロピル］−３−メチルヘキサヒドロピリミジン、１−［３−（ジメトキシメチルシラニル）−プロピル］−３−メチルヘキサヒドロピリミジン、３−［３−（トリブトキシシラニル）−プロピル］−１−メチル−１，２，３，４−テトラヒドロピリミジン、３−［３−（ジメトキシメチルシラニル）−プロピル］−１−エチル−１，２，３，４−テトラヒドロピリミジン、１−（２−エトキシエチル）−３−［３−（トリメトキシシラニル）−プロピル］−イミダゾリジン、（２−｛３−［３−（トリメトキシシラニル）−プロピル］−テトラヒドロピリミジン−１−イル｝−エチル）ジメチルアミン等が挙げられる。さらに、２−（トリメトキシシラニル）−１，３−ジメチルイミダゾリジン、２−（ジエトキシエチルシラニル）−１，３−ジエチルイミダゾリジン、２−（トリエトキシシラニル）−１，４−ジエチルピペラジン、２−（ジメトキシメチルシラニル）−１，４−ジメチルピペラジン、５−（トリエトキシシラニル）−１，３−ジプロピルヘキサヒドロピリミジン、５−（ジエトキシエチルシラニル）−１，３−ジエチルヘキサヒドロピリミジン、｛２−［３−（２−ジメチルアミノエチル）−２−（エチルジメトキシシラニル）−イミダゾリジン−１−イル］−エチル｝−ジメチルアミン、５−（トリメトキシシラニル）−１，３−ビス−（２−メトキシエチル）−ヘキサヒドロピリミジン、５−（エチルジメトキシシラニル）−１，３−ビス−トリメチルシラニルヘキサヒドロピリミジン等が挙げられる。上記の中でも後述する変性共役ジエン系重合体組成物のヒステリシスロス低減の観点からＮ−［２−（トリメトキシシラニル）−エチル］−Ｎ，Ｎ’，Ｎ’−トリメチルエタン−１，２−ジアミン、１−［３−（トリエトキシシラニル）−プロピル］−４−メチルピペラジン、２−（トリメトキシシラニル）−１，３−ジメチルイミダゾリジンが好ましい。
【０１２２】
またシリル基に結合したアルコキシ基の総数が４個以上であり、１つ以上の窒素原子を有する化合物としては、以下に限定されないが、例えば、下記式（１−１）、（１−２）で表される化合物が挙げられる。
【０１２３】
【化３０】
2018048234.tif 000031
【０１２４】
一般式（１−１）中、Ｒ1〜Ｒ4は、各々独立して、炭素数１〜２０のアルキル基又は炭素数６〜２０アリール基を表し、Ｒ5は炭素数１〜１０のアルキレン基を表し、Ｒ6は炭素数１〜２０のアルキレン基を表し、ｍは１又は２の整数であり、ｎは２又は３の整数である。
【０１２５】
【化３１】
2018048234.tif 000032
【０１２６】
一般式（１−２）中、Ｒ7〜Ｒ10は、各々独立して、炭素数１〜２０のアルキル基又は炭素数６〜２０アリール基を表し、Ｒ11及びＲ12は、各々独立して、炭素数１〜２０のアルキレン基を表し、Ｒ13及びＲ14は、各々独立して、炭素数１〜６の炭化水素基を表し、かつ隣接する２つのＮとともに５員環以上の環構造を形成し、ｐ及びｑは、各々独立して、２又は３の整数である。
【０１２７】
前記一般式（１−１）で表される変性剤としては、以下に限定されないが、例えば、２，２−ジメトキシ−１−（３−トリメトキシシリルプロピル）−１−アザ−２−シラシクロペンタン、２，２−ジエトキシ−１−（３−トリエトキシシリルプロピル）−１−アザ−２−シラシクロペンタン、２，２−ジメトキシ−１−（４−トリメトキシシリルブチル）−１−アザ−２−シラシクロヘキサン、２，２−ジメトキシ−１−（５−トリメトキシシリルペンチル）−１−アザ−２−シラシクロヘプタン、２，２−ジメトキシ−１−（３−ジメトキシメチルシリルプロピル）−１−アザ−２−シラシクロペンタン、２，２−ジエトキシ−１−（３−ジエトキシエチルシリルプロピル）−１−アザ−２−シラシクロペンタン、２−メトキシ，２−メチル−１−（３−トリメトキシシリルプロピル）−１−アザ−２−シラシクロペンタン、２−エトキシ，２−エチル−１−（３−トリエトキシシリルプロピル）−１−アザ−２−シラシクロペンタン、２−メトキシ，２−メチル−１−（３−ジメトキシメチルシリルプロピル）−１−アザ−２−シラシクロペンタン、２−エトキシ，２−エチル−１−（３−ジエトキシエチルシリルプロピル）−１−アザ−２−シラシクロペンタン等が挙げられる。これらの中でも、変性剤の官能基とシリカ等の無機充填剤との反応性及び相互作用性の観点や、加工性の観点から、ｍが２、ｎが３であるものがより好ましい。具体的には、２，２−ジメトキシ−１−（３−トリメトキシシリルプロピル）−１−アザ−２−シラシクロペンタン、２，２−ジエトキシ−１−（３−トリエトキシシリルプロピル）−１−アザ−２−シラシクロペンタンがより好ましい。
【０１２８】
前記一般式（１−２）で表される変性剤としては、以下に限定されないが、例えば、１，４−ビス［３−（トリメトキシシリル）プロピル］ピペラジン、１，４−ビス［３−（トリエトキシシリル）プロピル］ピペラジン、１，４−ビス［３−（ジメトキシメチルシリル）プロピル］ピペラジン、１，３−ビス［３−（トリメトキシシリル）プロピル］イミダゾリジン、１，３−ビス［３−（トリエトキシシリル）プロピル］イミダゾリジン、１，３−ビス［３−（ジエメトキシエチルシリル）プロピル］イミダゾリジン、１，３−ビス［３−（トリメトキシシリル）プロピル］ヘキサヒドロピリミジン、１，３−ビス［３−（トリエトキシシリル）プロピル］ヘキサヒドロピリミジン、１，３−ビス［３−（トリブトキシシリル）プロピル］−１，２，３，４−テトラヒドロピリミジン等が挙げられる。これらの中でも、変性剤の官能基とシリカ等の無機充填剤との反応性及び相互作用性の観点や、加工性の観点から、ｐ及びｑが３であるものがより好ましい。具体的には、１，４−ビス［３−（トリメトキシシリル）プロピル］ピペラジン、１，４−ビス［３−（トリエトキシシリル）プロピル］ピペラジン、１，３−ビス［３−（トリメトキシシリル）プロピル］イミダゾリジン、１，３−ビス［３−（トリエトキシシリル）プロピル］イミダゾリジン、１，３−ビス［３−（トリメトキシシリル）プロピル］ヘキサヒドロピリミジン、１，３−ビス［３−（トリエトキシシリル）プロピル］ヘキサヒドロピリミジン、１，３−ビス［３−（トリブトキシシリル）プロピル］−１，２，３，４−テトラヒドロピリミジンがより好ましく、１，４−ビス［３−（トリメトキシシリル）プロピル］ピペラジン、１，４−ビス［３−（トリエトキシシリル）プロピル］ピペラジンがさらに好ましい。
【０１２９】
変性剤としては、省燃費性能の観点から、下記一般式（１）〜（３）のいずれかで表される変性剤を含むことが好ましい。
【０１３０】
【化３２】
2018048234.tif 000033
【０１３１】
式（１）中、Ｒ1〜Ｒ4は、各々独立して、炭素数１〜２０のアルキル基又は炭素数６〜２０のアリール基を示し、Ｒ5は、炭素数１〜１０のアルキレン基を示し、Ｒ6は、炭素数１〜２０のアルキレン基を示す。ｍは、１又は２の整数を示し、ｎは、２又は３の整数を示し、（ｍ＋ｎ）は、４以上の整数を示す。複数存在する場合のＲ1〜Ｒ4は、各々独立している。
【０１３２】
【化３３】
2018048234.tif 000034
【０１３３】
式（２）中、Ｒ1〜Ｒ6は、各々独立して、炭素数１〜２０のアルキル基又は炭素数６〜２０のアリール基を示し、Ｒ7〜Ｒ9は、各々独立して、炭素数１〜２０のアルキレン基を示す。ｍ、ｎ、及びｌは、各々独立して、１〜３の整数を示し、（ｍ＋ｎ+ｌ）は、４以上の整数を示す。複数存在する場合のＲ1〜Ｒ6は、各々独立している。
【０１３４】
【化３４】
2018048234.tif 000035
【０１３５】
式（３）中、Ｒ1〜Ｒ4は、各々独立して、炭素数１〜２０のアルキル基又は炭素数６〜２０のアリール基を示し、Ｒ5及びＲ6は、各々独立して、炭素数１〜２０のアルキレン基を示し、ｍ、及びｎは、各々独立して、１〜３の整数を示し、（ｍ＋ｎ）は、４以上の整数を示し、Ｒ7は、炭素数１〜２０のアルキル基、炭素数６〜２０のアリール基、又は炭化水素基で置換されたシリル基を示す。複数存在する場合のＲ1〜Ｒ4は、各々独立している。
【０１３６】
式（１）で表される変性剤としては、以下に限定されないが、例えば、２，２−ジメトキシ−１−（３−トリメトキシシリルプロピル）−１−アザ−２−シラシクロペンタン、２，２−ジエトキシ−１−（３−トリエトキシシリルプロピル）−１−アザ−２−シラシクロペンタン、２，２−ジメトキシ−１−（４−トリメトキシシリルブチル）−１−アザ−２−シラシクロヘキサン、２，２−ジメトキシ−１−（５−トリメトキシシリルペンチル）−１−アザ−２−シラシクロヘプタン、２，２−ジメトキシ−１−（３−ジメトキシメチルシリルプロピル）−１−アザ−２−シラシクロペンタン、２，２−ジエトキシ−１−（３−ジエトキシエチルシリルプロピル）−１−アザ−２−シラシクロペンタン、２−メトキシ，２−メチル−１−（３−トリメトキシシリルプロピル）−１−アザ−２−シラシクロペンタン、２−エトキシ，２−エチル−１−（３−トリエトキシシリルプロピル）−１−アザ−２−シラシクロペンタン、２−メトキシ，２−メチル−１−（３−ジメトキシメチルシリルプロピル）−１−アザ−２−シラシクロペンタン、及び２−エトキシ，２−エチル−１−（３−ジエトキシエチルシリルプロピル）−１−アザ−２−シラシクロペンタンが挙げられる。これらの中でも、変性剤の官能基とシリカ等の無機充填剤との反応性及び相互作用性の観点、並びに加工性の観点から、ｍが２、ｎが３を示すものが好ましい。具体的には、２，２−ジメトキシ−１−（３−トリメトキシシリルプロピル）−１−アザ−２−シラシクロペンタン、及び２，２−ジエトキシ−１−（３−トリエトキシシリルプロピル）−１−アザ−２−シラシクロペンタンが好ましい。
【０１３７】
式（１）で表される変性剤を重合活性末端に反応させる際の反応温度、反応時間等については、特に限定されないが、０℃以上１２０℃以下で、３０秒以上反応させることが好ましい。式（１）で表される変性剤の化合物中のシリル基に結合したアルコキシ基の合計モル数が、重合開始剤のアルカリ金属化合物及び／又はアルカリ土類金属化合物の添加モル数の０．６倍以上３．０倍以下となる範囲であることが好ましく、０．８倍以上２．５倍以下となる範囲であることがより好ましく、０．８以上２．０倍以下となる範囲であることがさらに好ましい。上記値は、得られる変性共役ジエン系重合体が十分な変性率及び分子量と分岐構造を得る観点から、０．６倍以上とすることが好ましく、加工性改良のために重合体末端同士をカップリングさせ分岐状重合体成分を得るという観点や、変性剤コストの観点から、３．０倍以下とすることが好ましい。
【０１３８】
式（２）で表される変性剤としては、以下に限定されないが、例えば、トリス（３−トリメトキシシリルプロピル）アミン、トリス（３−メチルジメトキシシリルプロピル）アミン、トリス（３−トリエトキシシリルプロピル）アミン、トリス（３−メチルジエトキシシリルプロピル）アミン、トリス（トリメトキシシリルメチル）アミン、トリス（２−トリメトキシシリルエチル）アミン、及びトリス（４−トリメトキシシリルブチル）アミンが挙げられる。これらの中でも、変性剤の官能基とシリカ等の無機充填剤との反応性及び相互作用性の観点、並びに加工性の観点から、ｎ、ｍ、及びｌが全て３を示すものであることが好ましい。好ましい具体例としては、トリス（３−トリメトキシシリルプロピル）アミン、及びトリス（３−トリエトキシシリルプロピル）アミンが挙げられる。
【０１３９】
式（２）で表される変性剤を重合活性末端に反応させる際の反応温度、反応時間等については、特に限定されないが、０℃以上１２０℃以下で、３０秒以上反応させることが好ましい。式（２）で表される変性剤の化合物中のシリル基に結合したアルコキシ基の合計モル数が、上述した重合開始剤系を構成するリチウムのモル数の０．６倍以上３．０倍以下となる範囲であることが好ましく、０．８倍以上２．５倍以下となる範囲であることがより好ましく、０．８倍以上２．０倍以下となる範囲であることがさらに好ましい。上記値は、変性共役ジエン系重合体において十分な変性率及び分子量と分岐構造とを得る観点から、０．６倍以上とすることが好ましく、加工性改良のために重合体末端同士をカップリングさせ分岐状重合体成分を得るという観点や、変性剤コストの観点から、３．０倍以下とすることが好ましい。
【０１４０】
式（３）で表される変性剤としては、以下に限定されないが、例えば、ビス（３−（メチルアミノ）プロピル）トリメトキシシラン、ビス（３−（エチルアミノ）プロピル）トリメトキシシラン、ビス（３−（プロピルアミノ）プロピル）トリメトキシシラン、及びビス（３−（ブチルアミノ）プロピル）トリメトキシシランが挙げられる。これらの中でも、変性剤の官能基とシリカ等の無機充填剤との反応性及び相互作用性の観点、並びに加工性の観点から、ｎ、ｍ、及びｌが全て３で示すものであることが好ましい。好ましい具体例としては、ビス（３−（メチルアミノ）プロピル）トリメトキシシラン、及びビス（３−（エチルアミノ）プロピル）トリメトキシシランが挙げられる。
【０１４１】
式（３）で表される変性剤を重合活性末端に反応させる際の反応温度、反応時間等については、特に限定されないが、０℃以上１２０℃以下で、３０秒以上反応させることが好ましい。
【０１４２】
変性剤としては、高変性率、高分子量、及び高分岐と、加硫物としたときのブレーキ性能と省燃費性能、及び耐摩耗性のバランスに優れた変性共役ジエン系重合体を得る観点から、式（１）で表される変性剤を含み、かつ式（１）におけるｍは２を示しかつｎは３を示し、又は、式（２）で表される変性剤を含み、かつ式（２）におけるｍ、ｎ、及びｌは全て３を示す、変性剤であることが好ましい。
【０１４３】
式（３）で表される変性剤の化合物中のシリル基に結合したアルコキシ基の合計モル数が、重合開始剤のアルカリ金属化合物及び／又はアルカリ土類金属化合物の添加モル数の０．６倍以上３．０倍以下となる範囲であることが好ましく、０．８倍以上２．５倍以下となる範囲であることがより好ましく、０．８倍以上２．０倍以下となる範囲であることがさらに好ましい。上記値は、得られる変性共役ジエン系重合体が十分な変性率及び分子量と分岐構造を得る観点から、０．６倍以上とすることが好ましく、加工性改良のために重合体末端同士をカップリングさせ分岐状重合体成分を得るという観点や、変性剤コストの観点から、３．０倍以下とすることが好ましい。
【０１４４】
変性工程においては、変性率向上の観点から、共役ジエン化合物の含有量は、単量体及び重合体の総量に対して、１００質量ｐｐｍ以上５００００質量ｐｐｍ以下であることが好ましく、２００質量ｐｐｍ以上１００００質量ｐｐｍ以下であることがより好ましく、３００質量ｐｐｍ以上５０００ｐｐｍ以下であることがさらに好ましい。溶液中の共役ジエン化合物を含む単量体の含有量は、後述する実施例に記載の方法に準じて測定することができる。
【０１４５】
本実施形態における変性共役ジエン系重合体の製造方法においては、変性反応を行った後、共重合体溶液に、必要に応じて、失活剤、中和剤等を添加してもよい。失活剤としては、以下に限定されないが、例えば、水；メタノール、エタノール、イソプロパノール等のアルコールが挙げられる。中和剤としては、以下に限定されないが、例えば、ステアリン酸、オレイン酸、バーサチック酸等のカルボン酸；無機酸の水溶液、炭酸ガスが挙げられる。
【０１４６】
重合後のゲル生成を防止する観点、及び加工時の安定性を向上させる観点から、変性共役ジエン系重合体にゴム用安定剤を添加することが好ましい。ゴム用安定剤としては、以下に限定されず、公知のものを用いることができるが、例えば、２，６−ジ−ｔｅｒｔ−ブチル−４−ヒドロキシトルエン（ＢＨＴ）、ｎ−オクタデシル−３−（４’−ヒドロキシ−３’，５’−ジ−ｔｅｒｔ−ブチルフェノール）プロピネート、２−メチル−４，６−ビス［（オクチルチオ）メチル］フェノール等の酸化防止剤が好ましい。
【０１４７】
変性共役ジエン系重合体の加工性をより改善するために、必要に応じて、伸展油を変性共役ジエン系共重合体に添加することができる。伸展油を変性共役ジエン系重合体に添加する方法としては、以下に限定されないが、伸展油を重合体溶液に加え、混合して、油展共重合体溶液としたものを脱溶媒する方法が好ましい。伸展油としては、例えば、アロマ油、ナフテン油、パラフィン油が挙げられる。これらの中でも、環境安全上の観点、並びにオイルブリード防止及びウェットグリップ特性の観点から、ＩＰ３４６法による多環芳香族（ＰＣＡ）成分が３質量％以下であるアロマ代替油が好ましい。アロマ代替油としては、例えば、Ｋａｕｔｓｃｈｕｋ  Ｇｕｍｍｉ  Ｋｕｎｓｔｓｔｏｆｆｅ  ５２（１２）７９９（１９９９）に示されるＴＤＡＥ（Ｔｒｅａｔｅｄ  Ｄｉｓｔｉｌｌａｔｅ  Ａｒｏｍａｔｉｃ  Ｅｘｔｒａｃｔｓ）、ＭＥＳ（Ｍｉｌｄ  Ｅｘｔｒａｃｔｉｏｎ  Ｓｏｌｖａｔｅ）の他、ＲＡＥ（Ｒｅｓｉｄｕａｌ  Ａｒｏｍａｔｉｃ  Ｅｘｔｒａｃｔｓ）が挙げられる。伸展油の添加量は、特に限定されないが、変性共役ジエン系重合体１００質量部に対し、１０質量部以上６０質量部が好ましく、１５質量部以上３７．５質量部以下がより好ましい。
【０１４８】
〔脱溶媒工程〕
本実施形態における変性共役ジエン系重合体の製造方法は、さらに脱溶媒工程を有していてもよい。脱溶媒工程は、変性共役ジエン系重合体を、重合体溶液から取得する工程であり、公知の方法を用いることができる。具体的には、例えば、スチームストリッピング等で溶媒を分離した後、重合体を濾別し、さらにそれを脱水及び乾燥して重合体を取得する方法、フラッシングタンクで濃縮し、さらにベント押し出し機等で脱揮する方法、ドラムドライヤー等で直接脱揮する方法が挙げられる。
【０１４９】
〔変性共役ジエン系重合体組成物〕
本実施形態における変性共役ジエン系重合体は、加硫物として好適に用いられる。加硫物は、例えば、本実施形態における変性共役ジエン系重合体を、シリカ系無機充填剤、必要に応じて、カーボンブラック等の無機充填剤、変性共役ジエン系重合体以外のゴム状重合体、シランカップリング剤、ゴム用軟化剤、ワックス、加硫剤、加硫促進剤、加硫助剤等と混合して、変性共役ジエン系重合体組成物とした後、加熱して加硫することにより得ることができる。
本実施形態の変性共役ジエン系重合体組成物はタイヤに使用することができる。
【０１５０】
〔ゴム成分〕
本実施形態の共役ジエン系重合体組成物は、ゴム成分として、本実施形態における変性共役ジエン系重合体以外のゴム状重合体を含んでもよい。このようなゴム状重合体としては、以下に限定されないが、例えば、共役ジエン系重合体又はその水素添加物、共役ジエン系化合物とビニル芳香族化合物とのランダム共重合体又はその水素添加物、共役ジエン系化合物とビニル芳香族化合物とのブロック共重合体又はその水素添加物、非ジエン系重合体、及び天然ゴムが挙げられる。ゴム状重合体としては、より具体的には、例えば、ブタジエンゴム又はその水素添加物、ハイシスポリブタジエンゴム、イソプレンゴム（ポリイソプレンとも称す）又はその水素添加物、スチレン−ブタジエンゴム又はその水素添加物、スチレン−ブタジエンブロック共重合体又はその水素添加物、及びスチレン−イソプレンブロック共重合体又はその水素添加物等のスチレン系エラストマー、アクリロニトリル−ブタジエンゴム又はその水素添加物が挙げられる。
本実施形態の共役ジエン系重合体組成物は、天然ゴム、ハイシスポリブタジエンゴム、及びポリイソプレンからなる群から選ばれる少なくとも１種をさらに含有することが好ましい。
【０１５１】
非ジエン系重合体のゴム状重合体としては、以下に限定されないが、例えば、エチレン−プロピレンゴム、エチレン−プロピレン−ジエンゴム、エチレン−ブテン−ジエンゴム、エチレン−ブテンゴム、エチレン−ヘキセンゴム、エチレン−オクテンゴム等のオレフィン系エラストマー；ブチルゴム、臭素化ブチルゴム、アクリルゴム、フッ素ゴム、シリコーンゴム、塩素化ポリエチレンゴム、エピクロルヒドリンゴム、α、β−不飽和ニトリル−アクリル酸エステル−共役ジエン共重合ゴム、ウレタンゴム、及び多硫化ゴムが挙げられる。
【０１５２】
上述した各種ゴム状重合体は、水酸基、アミノ基等の極性を有する官能基を付与した変性ゴムであってもよい。また、その重量平均分子量は、性能と加工特性とのバランスの観点から、２，０００以上２，０００，０００以下であることが好ましく、５，０００以上１，５００，０００以下であることがより好ましい。重量平均分子量は、実施例に記載する変性共役ジエン系重合体の重量平均分子量の測定方法と同様の方法で測定できる。また、低分子量のいわゆる液状ゴムも、ゴム状重合体として用いることができる。これらのゴム状重合体は、単独で用いてもよく、２種以上を組み合わせて用いてもよい。
【０１５３】
本実施形態における変性共役ジエン系重合体と、上述したゴム状重合体と、を含む変性共役ジエン系重合体組成物とする場合、これらの配合比率（質量比）は、（変性共役ジエン系重合体／ゴム状重合体）として、１０／９０〜１００／０が好ましく、３０／７０〜９０／１０がより好ましく、５０／５０〜８０／２０がさらに好ましい。（変性共役ジエン系重合体／ゴム状重合体）が上記範囲にある場合、転がり抵抗性とブレーキ性能とのバランスがより優れ、耐摩耗性及び破壊強度にもより一層優れた加硫物を得ることができる傾向にある。
【０１５４】
〔シリカ系無機充填剤〕
本実施形態の変性共役ジエン系重合体組成物は、変性共役ジエン系重合体１００質量部に対し、シリカ系無機充填剤２０質量部以上３００質量部以下を含む。本実施形態における変性共役ジエン系重合体にシリカ系無機充填剤を分散させることで、加硫物としたときに転がり抵抗性とブレーキ性能とのバランスに優れ、かつ実用上十分な耐摩耗性及び破壊強度を有し、加硫物とする際の優れた加工性を付与できる傾向にある。本実施形態の変性共役ジエン系重合体組成物が、タイヤ、防振ゴム等の自動車部品、靴等の加硫ゴム用途に用いられる場合にも、シリカ系無機充填剤を含むことが好ましい。
【０１５５】
シリカ系無機充填剤としては、特に限定されず、公知のものを用いることができるが、ＳｉＯ2又はＳｉ3Ａｌを構成単位として含む固体粒子が好ましく、ＳｉＯ2又はＳｉ3Ａｌを構成単位の主成分として含むものがより好ましい。ここで、主成分とは、シリカ系無機充填剤中に５０質量％以上、好ましくは７０質量％以上、より好ましくは８０質量％以上含有する成分をいう。
【０１５６】
シリカ系無機充填剤としては、以下に限定されないが、例えば、シリカ、クレイ、タルク、マイカ、珪藻土、ウォラストナイト、モンモリロナイト、ゼオライト、ガラス繊維等の無機繊維状物質が挙げられる。シリカの市販品として、例えば、エボニック  デグサ社製の商品名「Ｕｌｔｒａｓｉｌ  ７０００ＧＲ」が挙げられる。また、表面を疎水化したシリカ系無機充填剤、シリカ系無機充填剤とシリカ系以外の無機充填剤との混合物も挙げられる。これらの中でも、強度及び耐摩耗性の観点から、シリカ及びガラス繊維が好ましく、シリカがより好ましい。シリカとしては、例えば、乾式シリカ、湿式シリカ、及び合成ケイ酸塩シリカが挙げられる。これらの中でも、破壊特性の改良効果及びブレーキ性能のバランスに優れる観点から、湿式シリカがさらに好ましい。
【０１５７】
変性共役ジエン系重合体組成物において、実用上良好な耐摩耗性や破壊特性を得る観点から、シリカ系無機充填剤のＢＥＴ吸着法で求められる窒素吸着比表面積は、１００ｍ2／ｇ以上３００ｍ2／ｇ以下であることが好ましく、１７０ｍ2／ｇ以上２５０ｍ2／ｇ以下であることがより好ましい。また必要に応じて、比較的に比表面積が小さい（例えば、比表面積が２００ｍ2／ｇ以下のシリカ系無機充填剤）と、比較的に比表面積の大きい（例えば、２００ｍ2／ｇ以上のシリカ系無機充填剤）と、を組み合わせて用いることができる。これにより、良好な耐摩耗性及び破壊特性と、転がり抵抗性とを高度にバランスさせることができる。
【０１５８】
変性共役ジエン系重合体組成物中のシリカ系無機充填剤の配合量は、本実施形態の変性共役ジエン系重合体１００質量部に対し、２０質量部以上３００質量部以下であり、２０質量部以上２００質量部以下であることがより好ましく、２０質量部以上１５０質量部以下であることがさらに好ましい。シリカ系無機充填剤の配合量は、無機充填剤の添加効果を発現させる観点から、下限値が設定され、一方、無機充填剤を十分に分散させ、組成物の加工性や機械強度を実用的に十分なものとする観点から上限値が設定されている。
【０１５９】
変性共役ジエン系重合体組成物は、カーボンブラックをさらに含有することが好ましい。カーボンブラックとしては、以下に限定されないが、例えば、ＳＲＦ、ＦＥＦ、ＨＡＦ、ＩＳＡＦ、ＳＡＦ等の各クラスのカーボンブラックが挙げられる。市販品としては、例えば、東海カーボン社製の商品名「シーストＫＨ（Ｎ３３９）」が挙げられる。これらの中でも、窒素吸着比表面積が５０ｍ2／ｇ以上、ジブチルフタレート（ＤＢＰ）吸油量が８０ｍＬ／１００ｇ以下のカーボンブラックが好ましい。
【０１６０】
カーボンブラックの配合量は、本実施形態の変性共役ジエン系重合体１００質量部に対し、０．５質量部以上２００質量部以下であることが好ましく、０．５質量部以上１５０質量部以下であることがより好ましく、０．５質量部以上１００質量部以下であることがさらに好ましい。カーボンブラックの配合量は、ドライグリップ性能、導電性等のタイヤ等の用途に求められる性能を発現する観点から、０．５質量部以上とすることが好ましく、分散性の観点から、２００質量部以下とすることが好ましい。
【０１６１】
変性共役ジエン系重合体組成物には、シリカ系無機充填剤又はカーボンブラック以外に、金属酸化物又は金属水酸化物をさらに含有させてもよい。金属酸化物とは、化学式ＭｘＯｙ（Ｍは、金属原子を示し、ｘ及びｙは、各々独立に１〜６の整数を示す。）を構成単位の主成分とする固体粒子のことをいい、例えば、アルミナ、酸化チタン、酸化マグネシウム、及び酸化亜鉛を用いることができる。また、金属酸化物と金属酸化物以外の無機充填剤との混合物も用いることができる。金属水酸化物としては、以下のものに限定されないが、例えば、水酸化アルミニウム、水酸化マグネシウム、及び水酸化ジルコニウムが挙げられる。
【０１６２】
変性共役ジエン系重合体組成物には、シランカップリング剤をさらに含有させてもよい。シランカップリング剤は、ゴム成分とシリカ系無機充填剤との相互作用を緊密にする機能を有しており、ゴム成分及びシリカ系無機充填剤のそれぞれに対する親和性又は結合性の基を有しており、一般的には、硫黄結合部分とアルコキシシリル基、シラノール基部分を一分子中に有する化合物が用いられる。シランカップリング剤としては、例えば、ビス−［３−（トリエトキシシリル）−プロピル］−テトラスルフィド、ビス−［３−（トリエトキシシリル）−プロピル］−ジスルフィド、及びビス−［２−（トリエトキシシリル）−エチル］−テトラスルフィドが挙げられ、市販品としては、例えば、エボニック  デグサ社製の商品名「Ｓｉ７５」が挙げられる。
【０１６３】
シランカップリング剤の配合量は、上述したシリカ系無機充填剤１００質量部に対して、０．１質量部以上３０質量部以下であることが好ましく、０．５質量部以上２０質量部以下であることがより好ましく、１．０質量部以上１５質量部以下であることがさらに好ましい。シランカップリング剤の配合量が上記範囲であると、上述したシランカップリング剤の添加効果を一層顕著なものにできる傾向にある。
【０１６４】
変性共役ジエン系重合体組成物には、加工性の改良を図るために、ゴム用軟化剤をさらに含有させてもよい。ゴム用軟化剤としては、鉱物油、又は液状若しくは低分子量の合成軟化剤が好適である。ゴムの軟化、増容、加工性の向上を図るために使用されているプロセスオイル又はエクステンダーオイルと呼ばれる鉱物油系ゴム用軟化剤は、芳香族環、ナフテン環、及びパラフィン鎖の混合物であり、パラフィン鎖の炭素数が全炭素中５０％以上を占めるものがパラフィン系と呼ばれ、ナフテン環炭素数が３０％以上４５％以下のものがナフテン系、芳香族炭素数が３０％を超えるものが芳香族系と呼ばれている。市販品として、例えば、Ｓ−ＲＡＥオイルであるジャパンエナジー社製の商品名「ＪＯＭＯプロセスＮＣ１４０」が挙げられる。本実施形態の変性共役ジエン−芳香族ビニル共重合体とともに用いるゴム用軟化剤としては、適度な芳香族含量を有するものが共重合体との馴染みが傾向にあるため好ましい。
【０１６５】
ゴム用軟化剤の配合量は、本実施形態の変性共役ジエン系重合体を含有する本実施形態の変性共役ジエン系重合体１００質量部に対して、０質量部以上１００質量部以下であることが好ましく、１０質量部以上９０質量部以下であることがより好ましく、３０質量部以上９０質量部以下であることがさらに好ましい。ゴム用軟化剤の配合量が、本実施形態の変性共役ジエン系重合体１００質量部に対して、１００質量部以下であることで、ブリードアウトと組成物表面のベタツキとを抑制できる傾向にある。
【０１６６】
〔液状ポリマー〕
本実施形態の変性共役ジエン系重合体組成物は、変性共役ジエン系重合体１００質量部に対し、液状ポリマー０．５質量部以上１００質量部以下を含む。
液状ポリマーとしては、例えば、液状ポリブタジエン、液状ポリイソプレン、液状スチレン−ブタジエンゴム、液状スチレン−イソプレンゴム、液状ニトリルゴムなどが挙げられる。
本実施形態における液状ポリマーは、変性共役ジエン系重合体等に配合する前の状態で「液状」であればよく、混合された後の状態は制限されない。
【０１６７】
本実施形態における液状ポリマーは、変性液状ポリマーであってもよい。
このような変性液状ポリマーは、例えば、アニオン重合等で合成された未変性の液状ポリマーに、上記官能基を有する化合物を反応させることで当該官能基を導入させることにより得られる。あるいはまた、上記官能基を有する重合性単量体を用いて重合することにより、官能基を有する液状ポリマーを得ることができる。このようなポリマーの重合方法及び変性方法自体は、従来から公知の方法によることができる。
【０１６８】
液状ポリマーがポリブタジエン（以下、「液状ポリブタジエン」とも称す）の場合、数平均分子量は５００〜５０，０００が好ましく、１，０００〜２０，０００がより好ましい。
液状ポリブタジエンは、接触水素化されていても、されないなくてもよい。また、効果の観点から、変性液状ポリブタジエンが好ましい。かかる変性としては、例えば、マレイン酸末端変性、エポキシ末端変性、水酸基末端及びアミン末端変性が好適に挙げられる。
【０１６９】
液状ポリブタジエンの配合量は、変性共役ジエン系重合体組成物の成形性の観点から、本実施形態の変性共役ジエン系重合体１００質量部に対して、１〜１５０質量部であることが好ましい。
【０１７０】
好ましい液状ポリブタジエンとして、例えば、次のものが挙げられる。
１．ブタジエンホモポリマー  『ＲＩＣＯＮ』  （ライコン）
２．ブタジエン・スチレン・ランダムコポリマー  『ＲＩＣＯＮ』  （ライコン）
３．マレイン酸変性ポリブタジエン  『ＲＩＣＯＮ  ＭＡ』  （ライコン）
４．エポキシ変性ポリブタジエン    『ＲＩＣＯＮ』  （ライコン）
５．水酸基（ＯＨ基）末端ポリブタジエン  『Ｋｒａｓｏｌ』  （クレイソール）
【０１７１】
本実施形態の変性共役ジエン系重合体、シリカ系無機充填剤、及び液状ポリマー、並びに、必要に応じて、その他のゴム状重合体、カーボンブラック及びその他の充填剤、シランカップリング剤、ゴム用軟化剤等の添加剤を混合する方法については特に限定されるものではない。その方法としては、例えば、オープンロール、バンバリーミキサー、ニーダー、単軸スクリュー押出機、２軸スクリュー押出機、多軸スクリュー押出機等の一般的な混和機を用いた溶融混練方法、各成分を溶解混合後、溶剤を加熱除去する方法が挙げられる。これらのうち、生産性、良混練性の観点から、ロール、バンバリーミキサー、ニーダー、押出機による溶融混練法が好ましい。また、変性共役ジエン系重合体と各種配合剤とを一度に混練する方法、複数の回数に分けて混合する方法のいずれも適用可能である。
【０１７２】
変性共役ジエン系重合体組成物は、加硫剤により加硫処理を施した加硫組成物としてもよい。加硫剤としては、以下に限定されないが、例えば、有機過酸化物及びアゾ化合物等のラジカル発生剤、オキシム化合物、ニトロソ化合物、ポリアミン化合物、硫黄、及び硫黄化合物が挙げられる。硫黄化合物には、一塩化硫黄、二塩化硫黄、ジスルフィド化合物、高分子多硫化合物等が含まれる。加硫剤の使用量は、本実施形態の変性共役ジエン系重合体１００質量部に対して、０．０１質量部以上２０質量部以下であることが好ましく、０．１質量部以上１５質量部以下であることがより好ましい。加硫方法としては、従来公知の方法を適用でき、加硫温度は、１２０℃以上２００℃以下であることが好ましく、より好ましくは１４０℃以上１８０℃以下である。
【０１７３】
上記加硫に際しては、必要に応じて加硫促進剤、加硫助剤を用いてもよい。加硫促進剤としては、従来公知の材料を用いることができ、例えば、スルフェンアミド系、グアニジン系、チウラム系、アルデヒド−アミン系、アルデヒド−アンモニア系、チアゾール系、チオ尿素系、ジチオカルバメート系等の加硫促進剤が挙げられる。具体的な化合物としては、例えば、Ｎ−シクロヘキシル−２−ベンゾチアジルスルフィンアミド、ジフェニルグアニジンが挙げられる。また、加硫助剤としては、以下に限定されないが、例えば、亜鉛華、ステアリン酸が挙げられる。加硫促進剤の使用量は、本実施形態の変性共役ジエン系重合体１００質量部に対して、０．０１質量部以上２０質量部以下であることが好ましく、０．１質量部以上１５質量部以下であることがより好ましい。
【０１７４】
変性共役ジエン系重合体組成物には、本発明の目的を損なわない範囲内で、上述した以外のその他の軟化剤及び充填剤、さらに、大内新興化学社製の商品名「サンノックＮ」等のワックス、耐熱安定剤、帯電防止剤、耐候安定剤、Ｎ−イソプロピル−Ｎ’−フェニル−ｐ−フェニレンジアミン等の老化防止剤、着色剤、滑剤等の各種添加剤を用いてもよい。その他の軟化剤としては、公知の軟化剤を用いることができる。その他の充填剤としては、例えば、炭酸カルシウム、炭酸マグネシウム、硫酸アルミニウム、硫酸バリウムが挙げられる。上記の耐熱安定剤、帯電防止剤、耐候安定剤、老化防止剤、着色剤、潤滑剤としては、それぞれ公知の材料を用いることができる。
【０１７５】
〔変性共役ジエン系重合体組成物の製造方法〕
変性共役ジエン系重合体組成物の製造方法は、
分子内に少なくとも１つの窒素原子を有する有機リチウム化合物を重合開始剤として用い、共役ジエン化合物を重合、又は共役ジエン化合物と芳香族ビニル化合物とを共重合して共役ジエン系重合体を得る重合工程と、
前記共役ジエン系重合体と、１分子中にシリル基に結合したアルコキシ基を４つ以上と３級アミノ基とを有する変性剤と、を反応させて、変性率が８０質量％以上となるように変性させて変性共役ジエン系重合体を得る変性工程と、
前記変性共役ジエン系重合体を含有するゴム成分と、第一シリカと、前記第一シリカよりも平均一次粒子径が２ｎｍ以上小さい第二シリカとを混合する混合工程とを含む。
また、本実施形態の変性共役ジエン系重合体組成物の製造方法における前記変性共役ジエン系重合体は、１１０℃で測定されるムーニー緩和率（ＭＳＲ）が０．４５以下である。
【０１７６】
本実施形態の製造方法における、変性共役ジエン系重合体を含有するゴム成分は、本実施形態における変性共役ジエン系重合体以外のゴム状重合体を含んでいてもよい。
【０１７７】
本実施形態の製造方法における、１分子中にシリル基に結合したアルコキシ基を４つ以上と３級アミノ基とを有する変性剤は、前記化学式（１）〜（３）で表される化合物からなる群から選ばれる少なくとも一種を含むことが好ましい。
本実施形態の製造方法における、１分子中にシリル基に結合したアルコキシ基を４つ以上と３級アミノ基とを有する変性剤は、前記式（１）で表されｍが２である変性剤、及び前記式（２）で表されｎ、ｍ、及びｌが全て３である変性剤からなる群から選ばれる少なくとも一種を含むことがさらに好ましい。
【０１７８】
本実施形態の製造方法における、前記混合工程は、前記ゴム成分、第一シリカ、第二シリカ、及び液状ポリブタジエン含む混練物と、加硫剤及び/又は加硫促進剤とを混練する工程を含むことが好ましい。
【実施例１】
【０１７９】
以下に具体的な実施例及び比較例を挙げて本実施形態を更に詳しく説明するが、本実施形態はその要旨を超えない限り、以下の実施例及び比較例により何ら限定されるものではない。後述する、実施例及び比較例における各種の物性は下記に示す方法により測定した。
【０１８０】
〔製造例１〕変性共役ジエン系重合体ＳＢＲ１の製造
内容積が１０Ｌであり、内部の高さ（Ｌ）と直径（Ｄ）との比（Ｌ／Ｄ）が４．０であり、底部に入口を有し、頂部に出口を有し、攪拌機および温度調整用のジャケットを有するオートクレーブを２基連結した。さらに、２基目の反応器出口下流にスタティックミキサーを１基連結した。予め水分等の不純物を除去した１，３−ブタジエンを、２９．０ｇ／分、スチレンを１８．９ｇ／分、ｎ−ヘキサンを１８０．２ｇ／分で混合した。この混合溶液が１基目の反応器に入る直前で、不純物不活性化処理用のｎ−ブチルリチウムを０．０８７ｍｍｏｌ／分で供給しスタティックミキサーで混合した後、１基目の反応器の底部に連続的に供給した。更に、極性物質として２，２−ビス（２−オキソラニル）プロパンを０．０１８ｇ／分の速度で、重合開始剤として、予め調製したリチウムアミドとしてピペリジノリチウム（「１−リチオピペリジン」ともいう。）とｎ−ブチルリチウムとの混合溶液（ピペリジノリチウムとｎ−ブチルリチウムのモル比は０．７５：０．２５とした。この混合溶液のことを、表中「ＬＡ−１」と略す。）を、０．１８０ｍｍｏｌ／分の速度で、１基目反応器の底部へ供給し、反応器内温度を６７℃に保持した。１基目反応器頂部より重合体溶液を連続的に抜き出し、２基目反応器の底部に連続的に供給し７２℃で反応を継続し、さらに２基目の頂部よりスタティックミキサーへ供給した。２基目反応器出口より、変性剤添加前の共重合体溶液を少量抜き出し、酸化防止剤（ＢＨＴ）をポリマー１００ｇあたり、０．２ｇとなるように添加した後に溶媒を除去し、１１０℃のムーニー粘度を測定した結果６２であった。
【０１８１】
次に、スタティックミキサー中に連続的に流れる共重合体溶液に、変性剤として２，２−ジメトキシ−１−（３−トリメトキシシリルプロピル）−１−アザ−２−シラシクロペンタン（以下及び表中、「ＡＳ−１」と略す。）を０．０４７ｍｍｏｌ／分の速度で添加し、変性反応を実施した。スタティックミキサーから流出した重合体溶液に、酸化防止剤（ＢＨＴ）を、ポリマー１００ｇあたり０．２ｇとなるように連続的に添加し、変性反応を終了させ、その後溶媒を除去し、変性共役ジエン系重合体（ＳＢＲ１）を得た。
【０１８２】
ＳＢＲ１を分析した結果、１１０℃のムーニー粘度は１２８、結合スチレン量は３５質量％、ブタジエン結合単位中のビニル結合量（１，２−結合量）は４０モル％、変性率は９２．１％であった。ＳＢＲ１のその他の物性も併せて表１に示す。なお、「変性反応時の単量体濃度」は、上記変性反応中の反応液についてガスクロマトグラフィーにより測定した。
【０１８３】
〔製造例２〕変性共役ジエン系重合体ＳＢＲ２の製造
変性剤としての２，２−ジメトキシ−１−（３−トリメトキシシリルプロピル）−１−アザ−２−シラシクロペンタン（ＡＳ−１）をトリス（３−トリメトキシシリルプロピル）アミン（以下及び表中、「ＡＳ−２」と略す。）に代え、その添加量を０．０３２ｍｍｏｌ／分に代えたこと以外は、製造例１と同様にして、変性共役ジエン系重合体（ＳＢＲ２）を得た。ＳＢＲ２の物性を表１に示す。
【０１８４】
〔製造例３〕変性共役ジエン系重合体ＳＢＲ３の製造
ピペリジノリチウムをｎ−ブチルリチウムに代えたこと（すなわち、重合開始剤としてのＬＡ−１を、全てｎ−ブチルリチウムに代えたこと）以外は、製造例１と同様にして、変性共役ジエン系重合体（ＳＢＲ３）を得た。ＳＢＲ３の物性を表１に示す。
【０１８５】
〔製造例４〕変性共役ジエン系重合体ＳＢＲ４の製造
極性物質２，２−ビス（２−オキソラニル）プロパンの添加量を０．０１６ｇ／分に代え、ピペリジノリチウムをｎ−ブチルリチウムに代え（すなわち、重合開始剤としてのＬＡ−１を、全てｎ−ブチルリチウムに代え）、変性剤としての２，２−ジメトキシ−１−（３−トリメトキシシリルプロピル）−１−アザ−２−シラシクロペンタン（ＡＳ−１）をトリス（３−トリメトキシシリルプロピル）アミン（ＡＳ−２）に代え、その添加量を０．０３２ｍｍｏｌ／分に代えたこと以外は、製造例１と同様にして、ＳＢＲ４を得た。ＳＢＲ４の物性を表１に示す。
【０１８６】
【表１】
2018048234.tif 000036
【０１８７】
以下、実施例及び比較例で使用した各材料をまとめて説明する。
ＳＢＲ１：製造例１で作製した変性共役ジエン系重合体
ＳＢＲ２：製造例２で作製した変性共役ジエン系重合体
ＳＢＲ３：製造例３で作製した変性共役ジエン系重合体
ＳＢＲ４：製造例４で作製した変性共役ジエン系重合体
ＢＲ：非変性ポリブタジエン（宇部興産株式会社製、商品名「ＵＢＥＰＯＬ  ＢＲ１５０」）
ＮＲ：天然ゴム（ＲＳＳ♯３）
シリカ：エボニック  デグサ社製の商品名「Ｕｌｔｒａｓｉｌ  ７０００ＧＲ」
カーボンブラック：東海カーボン社製、商品名「シーストＫＨ（Ｎ３３９）」
シランカップリング剤：エボニック  デグサ社製、商品名「Ｓｉ７５（主成分：ビス（トリエトキシシリルプロピル）ジスルフィド）」
Ｓ−ＲＡＥオイル（オイル）：ＪＸ日鉱日石エネルギー社製、商品名「プロセスＮＣ１４０」）
液状ポリブタジエン：液状ポリマー(クラレ(株)製、商品名「ＬＢＲ−３０７（数平均分子量＝８０００）」）
ワックス：大内新興化学社製、商品名「サンノック」
酸化亜鉛（亜鉛華）：堺化学工業社製、２種
ステアリン酸：花王社製、商品名「ルナックＳ−９０」
老化防止剤６Ｃ：大内新興化学社製、商品名「ノクラック６Ｃ」（Ｎ−１，３−ジメチルブチル−Ｎ’−フェニル−ｐ−フェニレンジアミン）
硫黄：鶴見化学工業社製（ＪＩＳ２種）
加硫促進剤ＣＺ：大内新興化学社製、商品名「ノクセラーＣＺ−Ｇ」（Ｎ−シクロヘキシル−２−ベンゾチアゾールスルフェンアミド）
加硫促進剤ＤＰＧ：（大内新興化学社製、商品名「ノクセラーＤ−Ｐ」（１，３−ジフェニルグアニジン）
【０１８８】
実施例及び比較例において使用した変性共役ジエン系重合体の構造分析の方法、並びに実施例及び比較例の変性共役ジエン系重合体組成物の物性の測定方法について下記に示す。
【０１８９】
〔（１）結合スチレン量（物性１）〕
測定用の試料（組成物の原料となる変性共役ジエン系重合体）１００ｍｇをクロロホルムで１００ｍＬにメスアップ、溶解して測定サンプルとした。測定機器として島津製作所製ＵＶ−２４５０を用いて、スチレンのフェニル基による波長２５４ｎｍの紫外線（ＵＶ）の吸収量を測定し、結合スチレン量（質量％）を測定した。
【０１９０】
〔（２）ブタジエン部分のミクロ構造（１，２−ビニル結合量）（物性２）〕
上記測定用の試料（組成物の原料となる変性共役ジエン系重合体）５０ｍｇを１０ｍＬの二硫化炭素に溶解して測定サンプルとした。溶液セルを製造し、測定機器として日本分光（株）製：ＦＴ−ＩＲ２３０を用いて、赤外線スペクトルを６００〜１０００ｃｍ-1の範囲で測定して、所定の波数における吸光度によりハンプトンの方法の計算式に従い、ブタジエン部分のミクロ構造（１，２−ビニル結合量：モル％）を求めた。
【０１９１】
〔（３）配合物ムーニー粘度、並びに、変性共役ジエン系重合体等のムーニー粘度及びムーニー緩和率（物性３）〕
変性剤添加前の共役ジエン系共重合体、又は変性共役ジエン系重合体を試料として、ムーニー粘度計（上島製作所社製の商品名「ＶＲ１１３２」）を用い、ＪＩＳ  Ｋ６３００（ＩＳＯ２８９−１）及びＩＳＯ２８９−４に準拠し、ムーニー粘度及びムーニー緩和率を測定した。測定温度は１１０℃とした。また、伸展油を用いて伸展した試料の場合には１００℃で測定した。まず、試料を１分間予熱した後、２ｒｐｍでローターを回転させ、４分後のトルクを測定してムーニー粘度（ＭＬ（１＋４））とした。その後、変性共役ジエン系重合体を試料とした場合については、即座にローターの回転を停止させ、停止後１．６〜５秒間の０．１秒ごとのトルクをムーニー単位で記録し、トルクと時間（秒）を両対数プロットした際の直線の傾きを求め、その絶対値をムーニー緩和率（ＭＳＲ）とした。
また、配合物ムーニー粘度は、表３中の加工性能の指標である。実施例１〜６、８〜９及び比較例１〜２の配合物ムーニー粘度は、実施例７の配合物ムーニー粘度を１００として指数化した。値が大きいほど、加工性能に優れていることを示す。
【０１９２】
〔（４）変性率（物性４）〕
シリカゲルを充填剤としたＧＰＣカラムに変性した成分が吸着する特性を応用することにより測定した。以下に示すとおり、試料及び低分子量内部標準ポリスチレンを含む試料溶液を、ポリスチレン系ゲルカラムで測定したクロマトグラムと、シリカ系カラムで測定したクロマトグラムの差分よりシリカカラムへの吸着量を測定し変性率を求めた。低分子量内部標準ポリスチレンとして市販の分子量５０００の標準ポリスチレンを用いた。
【０１９３】
＜試料溶液の調製＞
試料１０ｍｇ及び標準ポリスチレン５ｍｇを２０ｍＬのＴＨＦに溶解させて、試料溶液とした。
【０１９４】
＜ポリスチレン系カラムを用いたＧＰＣ測定条件＞
ＴＨＦを溶離液として用い、試料溶液２００μＬを装置に注入して測定した。カラムは、ガードカラムとして東ソー社製  ＴＳＫｇｕａｒｄｃｏｌｕｍｎ  ＨＨＲ−Ｈを使用し、他のカラムとして東ソー  ＴＳＫｇｅｌ  Ｇ６０００ＨＨＲ、ＴＳＫｇｅｌ  Ｇ５０００ＨＨＲ、ＴＳＫｇｅｌ  Ｇ４０００ＨＨＲを使用した。また、カラムオーブン温度４０℃、ＴＨＦ流量１．０ｍＬ／分の条件で、ＲＩ検出器（東ソー社製  ＨＬＣ８０２０）を用いて測定し、クロマトグラムを得た。
【０１９５】
＜シリカ系カラムを用いたＧＰＣ測定条件＞
ＴＨＦを溶離液として用い、試料２００μＬを装置に注入して測定した。カラムは、ガードカラムとしてＤＩＯＬ  ４．６×１２．５ｍｍ  ５ｍｉｃｒｏｎを使用し、他のカラムとしてＺｏｒｂａｘ  ＰＳＭ−１０００Ｓ、ＰＳＭ−３００Ｓ、ＰＳＭ−６０Ｓを使用した。また、カラムオーブン温度４０℃、ＴＨＦ流量０．５ｍＬ／分で、東ソー社製  ＣＣＰ８０２０シリーズ  ビルドアップ型ＧＰＣシステム：ＡＳ−８０２０、ＳＤ−８０２２、ＣＣＰＳ、ＣＯ−８０２０、ＲＩ−８０２１で、ＲＩ検出器を用いて測定し、クロマトグラムを得た。
【０１９６】
＜変性率の計算方法＞
ポリスチレン系カラムを用いたクロマトグラムのピーク面積の全体を１００として、試料のピーク面積をＰ１、標準ポリスチレンのピーク面積をＰ２、シリカ系カラムを用いたクロマトグラムのピーク面積の全体を１００として、試料のピーク面積をＰ３、標準ポリスチレンのピーク面積をＰ４として、下記式より変性率（％）を求めた。
変性率（％）＝［１−（Ｐ２×Ｐ３）／（Ｐ１×Ｐ４）］×１００
【０１９７】
〔（５）分子量（物性５）〕
ポリスチレン系ゲルを充填剤としたカラムを３本連結したＧＰＣ（ゲルパーミエーションクロマトグラフィー）測定装置を使用して、変性共役ジエン系重合体のクロマトグラムを測定し、標準ポリスチレンを使用した検量線に基づいて数平均分子量（Ｍｎ）と重量平均分子量（Ｍｗ）を求めた。溶離液としては、テトラヒドロフラン（ＴＨＦ）を用いた。カラムは、ガードカラムとして東ソー社製  ＴＳＫｇｕａｒｄｃｏｌｕｍｎ  ＨＨＲ−Ｈを使用し、他のカラムとして東ソー社製  ＴＳＫｇｅｌ  Ｇ６０００ＨＨＲ、ＴＳＫｇｅｌ  Ｇ５０００ＨＨＲ、及びＴＳＫｇｅｌ  Ｇ４０００ＨＨＲを使用した。オーブン温度４０℃、ＴＨＦ流量１．０ｍＬ／分の条件で、ＲＩ検出器（東ソー社製、「ＨＬＣ８０２０」）を用いて分子量の測定を行った。測定用の試料（組成物の原料となる変性共役ジエン系重合体）１０ｍｇを２０ｍＬのＴＨＦに溶解して測定溶液とし、測定溶液２００μＬをＧＰＣ測定装置に注入して測定した。
【０１９８】
〔（６）ＧＰＣ−光散乱法測定による重量平均分子量及び数平均分子量（物性６）〕
変性共役ジエン系重合体を試料として、ポリスチレン系ゲルを充填剤としたカラムを３本連結したＧＰＣ−光散乱測定装置を使用して、クロマトグラムを測定し、溶液粘度及び光散乱法に基づいて重量平均分子量（Ｍｗ−ｉ）と数平均分子量（Ｍｎ−ｉ）を求めた（絶対分子量とも呼ぶ）。溶離液はテトラヒドロフランとトリエチルアミンの混合溶液（ＴＨＦ  ｉｎ  ＴＥＡ：トリエチルアミン５ｍＬをテトラヒドロフラン１Ｌに混合させ調製した。）を使用した。カラムは、ガードカラム：東ソー社製の商品名「ＴＳＫｇｕａｒｄｃｏｌｕｍｎ  ＨＨＲ−Ｈ」と、カラム：東ソー社製の商品名「ＴＳＫｇｅｌ  Ｇ６０００ＨＨＲ」、「ＴＳＫｇｅｌ  Ｇ５０００ＨＨＲ」、「ＴＳＫｇｅｌ  Ｇ４０００ＨＨＲ」とを接続して使用した。オーブン温度４０℃、ＴＨＦ流量１．０ｍＬ／分の条件で、ＧＰＣ−光散乱測定装置（マルバーン社製の商品名「Ｖｉｓｃｏｔｅｋ  ＴＤＡｍａｘ」）を用いた。測定用の試料１０ｍｇを２０ｍＬのＴＨＦに溶解して測定溶液とし、測定溶液２００μＬをＧＰＣ測定装置に注入して測定した。
【０１９９】
〔（７）ガラス転移温度（物性７）〕
変性共役ジエン系重合体を試料として、ＩＳＯ  ２２７６８：２００６に準拠して、示差走査熱量計（マックサイエンス社製の商品名「ＤＳＣ３２００Ｓ」）を用い、ヘリウム５０ｍＬ／分の流通下、−１００℃から２０℃／分で昇温しながらＤＳＣ曲線を記録し、ＤＳＣ微分曲線のピークトップ（Ｉｎｆｌｅｃｔｉｏｎ  ｐｏｉｎｔ）をガラス転移温度とした。
【０２００】
〔（８）転がり抵抗特性（ＲＲ）〕
レオメトリックス・サイエンティフィック社製の粘弾性試験機（ＡＲＥＳ）を使用し、ねじりモードで粘弾性パラメータを測定した。すなわち、５０℃において周波数１０Ｈｚ、ひずみ３％で測定したｔａｎδを転がり抵抗特性（少燃費性）の指標とした。各々の測定値は、実施例１〜６、８〜９及び比較例１〜２については実施例７を１００として指数化した。値が大きいほど転がり抵抗特性が良好であることを示す。
【０２０１】
〔（９）ブレーキ性能（ＷＥＴ）〕
レオメトリックス・サイエンティフィック社製の粘弾性試験機（ＡＲＥＳ）を使用し、ねじりモードで粘弾性パラメータを測定した。すなわち、０℃において周波数１０Ｈｚ、ひずみ１％で測定したｔａｎδをブレーキ性能の指標とした。各々の測定値は、実施例１〜６、８〜９及び比較例１〜２については実施例７を１００として指数化した。値が大きいほどウェッドスキッド抵抗性が良好であることを示す。
【０２０２】
〔（１０）耐摩耗性〕
アクロン摩耗試験機（安田精機製作所製）を使用し、ＪＩＳ  Ｋ６２６４−２に準じて、荷重４４．１Ｎ、３０００回転の摩耗量を測定した。各々の測定値は、実施例１〜６、８〜９及び比較例１〜２については実施例７を１００として指数化した。値が大きいほど、摩耗が少なく、耐摩耗性に優れていることを示す。
【０２０３】
〔（１１）機械性能〕
タイヤ用ゴム組成物のタイヤ用ゴム組成物の機械性能は、タイヤ用ゴム組成物を試料として、ＪＩＳ  Ｋ６２５１の引張試験法により、引張破断強度（ＴＢ）を測定した。実施例７の測定値を１００として、各実施例及び比較例の各々の測定値を指数化した。数値が大きいほど機械性能に優れていることを示す。
【０２０４】
〔実施例１〕
表２に記載の配合量に従い、上記の材料を下記の方法により混練して、未加硫ゴム組成物、及び未加硫ゴム組成物シート、並びに、加硫ゴム組成物、及び加硫ゴム組成物シートを作製した。
工程（Ｉ）の混練として、温度制御装置を具備した加圧ニーダー（内容量０．５Ｌ）を使用し、充填率６５％、ローター回転数５０ｒｐｍの条件で、変性共役ジエン重合体（ＳＢＲ１）、非変性ポリブタジエン（ＢＲ）、天然ゴム（ＮＲ）、シリカ、シランカップリング剤、及び液状ポリブタジエン、オイル、酸化亜鉛、ステアリン酸、老化防止剤、及びワックスを加え、３分混練した。このとき、加圧ニーダーの温度制御により排出温度（混練物）を１５５〜１６０℃に調整した。
加圧ニーダーから上記配合物を排出した後、すぐに混練物をオープンロールに６回通して、冷却し、未加硫ゴム組成物シートを作製した。
更にオーブンを用いて未加硫ゴム組成物シートを７０℃で２０分間加温した後、工程（II）の混練として、７０℃に設定したオープンロールにて、硫黄、加硫促進剤ＣＺ、及び加硫促進剤ＤＰＧを加えて混練し、加硫ゴム組成物を得た。その加硫ゴム組成物を１６０℃で２０分間、加硫プレスにて加硫成形して加硫ゴム組成物シートを得た。得られた加硫ゴム組成物シートの転がり抵抗性能、ブレーキ性能、機械性能、耐摩耗性能を評価した。
【０２０５】
〔実施例２〜４、並びに、比較例１及び２〕
変性共役ジエン系重合体の種類、及び／又は、シリカ及び液状ポリブタジエンの混練順序を表２に示すように変化させたこと以外は実施例１と同様にして、未加硫ゴム組成物シート、及び加硫ゴム組成物シートを作製した。また、実施例１と同様にして、得られた加硫ゴム組成物シートの転がり抵抗性能、ブレーキ性能、機械性能、耐摩耗性能を評価した。
【０２０６】
〔実施例５〕
温度制御装置を具備した加圧ニーダー（内容量０．５Ｌ）を使用し、充填率６０％、ローター回転数５０ｒｐｍの条件で、変性共役ジエン重合体（ＳＢＲ１）、非変性ポリブタジエン、天然ゴム、シリカ、シランカップリング剤、カーボンブラック、オイル、酸化亜鉛、ステアリン酸、老化防止剤、及びワックスを１０分間混練した。このとき、加圧ニーダーの温度制御により排出温度（配合物）を１５５〜１６０℃に調整した。加圧ニーダーから上記混練物を排出し、すぐに混練物をオープンロールに６回通して、冷却し、未加硫ゴム組成物シートを作成した。得られた未加硫ゴム組成物シートの加工性能を評価した。
得られた未加硫ゴム組成物シートから、実施例１と同様の方法で、加硫ゴム組成物シートを作製した。得られた加硫ゴム組成物シートの転がり抵抗性能、ブレーキ性能、機械特性、耐摩耗性能を評価した。
【０２０７】
〔実施例６〕
変性共役ジエン系重合体の種類を表２に示すように変化させたこと以外は実施例５と同様にして、未加硫ゴム組成物シート、及び加硫ゴム組成物シートを作製した。また、実施例１と同様にして、得られた加硫ゴム組成物シートの転がり抵抗性能、ブレーキ性能、機械性能、耐摩耗性能を評価した。
【０２０８】
実施例１〜９、及び比較例１及び２における、各工程における配合成分及びその配合量を表２に示す。また、各加硫ゴム組成物シートの転がり抵抗性能、ブレーキ性能、加工性能、機械性能、耐摩耗性能の評価結果を表３に示す。
【０２０９】
【表２】
2018048234.tif 000037
【０２１０】
【表３】
2018048234.tif 000038
【産業上の利用可能性】
【０２１１】
本発明の変性共役ジエン系重合体組成物は、加硫物としたときのブレーキ性能、転がり抵抗性及び耐摩耗性能に優れるため、自動車のタイヤトレッドに用いられるゴム材料としての産業上利用可能性を有する。